(57)【要約】【課題】高感度を維持しながら、繰り返し使用しても感光層の劣化にもとずく異常画像の発生しない優れた安定性を有する電子写真感光体を得る。【解決手段】導電性支持体上に少なくとも下記一般式（１）で示される化合物と下記一般式（２）で示される化合物を含有する感光層を設ける。2006221206.tif 0003932006221206.tif 000394【選択図】なし【特許請求の範囲】
【請求項１】
導電性支持体上に少なくとも下記一般式（１）で示される化合物と下記一般式（２）〜（７）、（９）〜（１８）、及び（２０）〜（２７）で示される化合物からなる群より選択される化合物とを含有する感光層を設けてなることを特徴とする電子写真感光体。
【化１】
2006221206.tif 000300
式（１）中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化２】
2006221206.tif 000301
式（２）中、Ｒは、カルバゾリル基、ピリジル基、チエニル基、インドリル基、フリル基またはそれぞれ置換もしくは無置換のフェニル基、スチリル基、ナフチル基もしくはアントリル基（ただし、置換基はジ低級アルキルアミノ基、低級アルキル基、低級アルコキシ基、ハロゲン原子、アラルキルアミノ基およびアミノ基からなる群から選ばれる）を表す。
【化３】
2006221206.tif 000302
式（３）中、Ｒ１、Ｒ２、Ｒ３は、同一でも異なっていてもよく、水素原子、低級アルキル基、低級アルコキシ基、フェニル基、フェノキシ基またはハロゲン原子を表す。
【化４】
2006221206.tif 000303
式（４）中、Ｒ１は、水素原子、ハロゲン原子、シアノ基または低級アルキル基、Ａｒは、
【化５】
2006221206.tif 000304
（ただし、Ｒ２、Ｒ３、Ｒ６は、水素原子、置換もしくは無置換の低級アルキル基または置換もしくは無置換のベンジル基を、Ｒ４、Ｒ５は、水素原子、ハロゲン原子、低級アルキル基、低級アルコキシ基またはジ低級アルキルアミノ基を表す。）を表す。
【化６】
2006221206.tif 000305
式（５）中、Ｒ１は、水素原子、低級アルキル基、クロルエチル基またはヒドロキシエチル基を、Ｒ２は、水素原子またはハロゲン原子を、Ｒ３は、低級アルキル基、ジ低級アルキルアミノ基、ジアリールアミノ基、置換もしくは無置換のスチリル基、置換もしくは無置換の芳香環残基（芳香環はベンゼン環、ナフタレン環もしくはアントラセン環）または置換もしくは無置換の複素環残基（複素環はピリジン環、キノキサリン環もしくはカルバゾール環）を表す。
【化７】
2006221206.tif 000306
式（６）中、Ｒ１は、低級アルキル基、Ｒ２は、低級アルキル基、ジ低級アルキルアミノ基、ジアリールアミノ基、置換もしくは無置換のスチリル基、置換もしくは無置換の芳香環残基（芳香環はベンゼン環、ナフタレン環またはアントラセン環）または置換もしくは無置換の複素環残基（複素環はピリジン環、キノキサリン環またはカルバゾール環）を表す。
【化８】
2006221206.tif 000307
式（７）中、Ｒ１、Ｒ２は、同一でも異なっていてもよく、水素原子、低級アルキル基、ヒドロキシ低級アルキル基、クロル低級アルキル基、アルキルの炭素数１〜２のアシル基、アルキルの炭素数５〜６のシクロアルキル基または置換もしくは無置換のアラルキル基を表す。
【化９】
2006221206.tif 000308
式（９）中、Ａｒ１は置換もしくは無置換の芳香族炭化水素基または複素環基を表し、Ａは置換もしくは無置換のＮ−置換カルバゾリル基または
【化１０】
2006221206.tif 000309
（ただし、Ａｒ２は置換もしくは無置換の芳香族炭化水素基または複素環基でアリ、Ｒ１、Ｒ２は置換もしくは無置換のアルキル基または置換もしくは無置換のアリール基である。）を表す。
【化１１】
2006221206.tif 000310
式（１０）中、Ｒ１は、水素原子、アルキル基、アルコキシ基、アリールオキシ基、ジアルキルアミノ基、ジアリールアミノ基またはハロゲン原子を、Ｒ２、Ｒ３は置換もしくは無置換のアルキル基または置換もしくは無置換のアリール基を、Ａｒは芳香族炭化水素基または複素環基を、ｎは１または２の整数を表す。
【化１２】
2006221206.tif 000311
式（１１）中、Ｒ１、Ｒ２は、水素原子、アミノ基、置換もしくは無置換のジアルキルアミノ基、アルコキシ基、チオアルコキシ基、アリールオキシ基、置換もしくは無置換のアルキル基、ハロゲン原子または置換もしくは無置換のアリール基を、Ｒ３、Ｒ４は、水素原子、アルコキシ基、置換もしくは無置換のアルキル基またはハロゲン原子を表す。Ａｒは置換もしくは無置換の単環芳香族炭化水素基、置換もしくは無置換の非縮合多環芳香族炭化水素基または置換もしくは無置換の複素環基を表す。
【化１３】
2006221206.tif 000312
式（１２）中、ＡはＮ−置換カルバゾリル基または
【化１４】
2006221206.tif 000313
（ただし、Ａｒは芳香族炭化水素基または複素環基であり、Ｒ１およびＲ２は置換もしくは無置換のアルキル基または置換もしくは無置換のアリール基である）であり、Ｒはアルキル基、アルコキシ基、ハロゲン原子のいずれかであり、ｎは０〜４の整数であり、ｎ≧２ではＲは同種でも異種でもよい。
【化１５】
2006221206.tif 000314
式（１３）中、Ａは９−アントリル基、置換もしくは無置換のＮ−置換カルバゾリル基、置換もしくは無置換のＮ−置換フェノチアジニル基または
【化１６】
2006221206.tif 000315
（式中Ａｒは置換もしくは無置換のアリーレン基を表し、Ｒ１およびＲ２は置換もしくは無置換のアルキル基、置換もしくは無置換のアラルキル基または置換もしくは無置換のアリール基を表す）を表し、Ｒは水素原子、置換もしくは無置換のアルキル基、置換もしくは無置換のアラルキル基または置換もしくは無置換のアリール基を表す。ｍは２〜８の整数、ｎは０または１の整数を表す。
【化１７】
2006221206.tif 000316
式（１４）中、Ａは９−アントリル基、置換もしくは無置換のＮ−置換カルバゾリル基、置換もしくは無置換のＮ−置換フェノチアジニル基または
【化１８】
2006221206.tif 000317
（式中Ａｒは置換もしくは無置換のアリーレン基を表し、Ｒ１およびＲ２は置換もしくは無置換のアルキル基、置換もしくは無置換のアラルキル基または置換もしくは無置換のアリール基を表す）を表し、Ｒは水素原子、置換もしくは無置換のアルキル基、置換もしくは無置換のアラルキル基または置換もしくは無置換のアリール基を表す。ｎは０〜８の整数を表す。
【化１９】
2006221206.tif 000318
式（１５）中、Ｒ１、Ｒ２、Ｒ３、Ｒ４およびＲ５は、水素原子、アルキル基、アルコキシ基またはハロゲン原子であり、これらは同一でも異なっていてもよい。
【化２０】
2006221206.tif 000319
（式（１６）中、Ｒ１およびＲ２は置換もしくは無置換のアルキル基または置換もしくは無置換のアリール基を表し、Ｒ１およびＲ２のうち少なくとも１つは置換もしくは無置換のアリール基を表す。
【化２１】
2006221206.tif 000320
（式（１７）中、Ｒ１、Ｒ２は置換もしくは無置換のアルキル基、置換もしくは無置換のアリール基を表し、Ｒ１およびＲ２が同一でも異なっていてもよい。Ｒ３、Ｒ４は水素原子、アルキル基、アルコキシ基またはハロゲン原子を表し、また、ｍは１、２、３の、ｎは１、２、３、４の整数であり、ｍ、ｎが各々複数の場合、Ｒ３、Ｒ４は同一でも異なっていてもよい。
【化２２】
2006221206.tif 000321
式（１８）中、ｍは０または１の整数であり、ｍ＝１のときはＸは酸素原子、硫黄原子、
【化２３】
2006221206.tif 000322
を表し、Ｒ１およびＲ２は、アルキル基、アラルキル基、炭素環式芳香族基または複秦環基を表す。また、Ｒ３およびＲ４は、水素原子、アルキル基、アルコキシ基またはハロゲン原子を表す。Ａｒは炭素環式芳香族基または複秦環基を表す。ｎは０または１の整数である。Ｒ３はＸと共同でベンゼン環を形成してもよい。
【化２４】
2006221206.tif 000323
式（２０）中、Ａｒはフェニレン基またはビフェニレン基を、Ｒ１およびＲ２は置換もしくは無置換のアルキル基または置換もしくは無置換のアリール基を、ｎは１〜４の整数を表す。
【化２５】
2006221206.tif 000324
式（２１）中、Ａ１、Ａ２は置換もしくは無置換のアルキル基または置換もしくは無置換のアリール基を表し、それぞれ同一でも異なっていてもよい。Ａｒは置換もしくは無置換の縮合多環式炭化水素基を表す。
【化２６】
2006221206.tif 000325
式（２２）中、Ｒ１、Ｒ２は置換もしくは無置換のアルキル基または置換もしくは無置換のアリール基を、ｎは１または２の整数を表す。Ｒ３は水素原子、置換もしくは無置換のアルキル基または置換もしくは無置換のアリール基を、Ｒ４およびＲ５は水素原子、アミノ基、アルコキシ基、チオアルコキシ基、アリールオキシ基、置換もしくは無置換のアルキル基またはハロゲン原子を表す。また、ｍは１、２または３の整数を、ｌは１、２、３または４の整数を表し、Ｒ４およびＲ５はｍ、ｌが２以上の整数のときは同一でも異なってもよい。
【化２７】
2006221206.tif 000326
式（２３）中、Ｒ１は置換もしくは無置換のアルキル基または置換もしくは無置換のアリール基を表す。ｎは１、２、３または４の整数を表し、ｍは４−ｎの整数を表す。また、ｍが２以上の場合、Ｒ１は同一でも異なってもよい。Ｒ２、Ｒ３、Ｒ４は水素原子、アミノ基、アルコキシ基、チオアルコキシ基、アリールオキシ基、メチレンジオキシ基、置換もしくは無置換のアルキル基、ハロゲン原子または置換もしくは無置換のアリール基を表す。また、ｈは１、２、３または４の整数を、ｋ、ｌは１、２、３、４または５の整数を表し、ｈ、ｋ、ｌが２以上の場合，Ｒ２、Ｒ３、Ｒ４は同一でも異なってもよい。
【化２８】
2006221206.tif 000327
式（２４）中、Ａ１は置換もしくは無置換の芳香族炭化水素基を、Ａ２は置換もしくは無置換のアルキル基または置換もしくは無置換のアリール基を、Ａ３は水素原子、置換もしくは無置換のアルキル基または置換もしくは無置換のアリール基を表す。ｍおよびｎは１もしくは２の整数であり、ｍ＋ｎ＝３である。ただし、ｍまたはｎが２のとき、Ａ１、Ａ３またはＡ２はそれぞれ同一でも異なってもよい。
【化２９】
2006221206.tif 000328
式（２５）中、Ｒ１およびＲ２は、置換もしくは無置換のアルキル基または置換もしくは無置換のアリール基を表し、各々同一でも異なってもよい。ただし、１，６−ジアミノピレン化合物を除く。
【化３０】
2006221206.tif 000329
式（２６）中、Ｒ１、Ｒ２は置換もしくは無置換のアルキル基または置換もしくは無置換のアリール基を表す。
【化３１】
2006221206.tif 000330
式（２７）中、Ｒは低級アルキル基またはペンジル基、Ｘは水素原子、低級アルキル基、低級アルコキシ基、ハロゲン原子、ニトロ基、アミノ基または低級アルキル基もしくはペンジル基で置換されたアミノ基であり、ｎは１または２の整数である。
【請求項２】
導電性支持体上に電荷発生材料を主成分とする電荷発生層と少なくとも下記一般式（１）で示される化合物と下記一般式（２）〜（７）、（９）〜（１８）、及び（２０）〜（２７）で示される化合物からなる群より選択される化合物とを含有する電荷輸送層を積層してなることを特徴とする電子写真感光体。
【化３２】
2006221206.tif 000331
式（１）中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化３３】
2006221206.tif 000332
式（２）中、Ｒは、カルバゾリル基、ピリジル基、チエニル基、インドリル基、フリル基またはそれぞれ置換もしくは無置換のフェニル基、スチリル基、ナフチル基もしくはアントリル基（ただし、置換基はジ低級アルキルアミノ基、低級アルキル基、低級アルコキシ基、ハロゲン原子、アラルキルアミノ基およびアミノ基からなる群から選ばれる）を表す。
【化３４】
2006221206.tif 000333
式（３）中、Ｒ１、Ｒ２、Ｒ３は、同一でも異なっていてもよく、水素原子、低級アルキル基、低級アルコキシ基、フェニル基、フェノキシ基またはハロゲン原子を表す。
【化３５】
2006221206.tif 000334
式（４）中、Ｒ１は、水素原子、ハロゲン原子、シアノ基または低級アルキル基、Ａｒは、
【化３６】
2006221206.tif 000335
（ただし、Ｒ２、Ｒ３、Ｒ６は、水素原子、置換もしくは無置換の低級アルキル基または置換もしくは無置換のベンジル基を、Ｒ４、Ｒ５は、水素原子、ハロゲン原子、低級アルキル基、低級アルコキシ基またはジ低級アルキルアミノ基を表す。）を表す。
【化３７】
2006221206.tif 000336
式（５）中、Ｒ１は、水素原子、低級アルキル基、クロルエチル基またはヒドロキシエチル基を、Ｒ２は、水素原子またはハロゲン原子を、Ｒ３は、低級アルキル基、ジ低級アルキルアミノ基、ジアリールアミノ基、置換もしくは無置換のスチリル基、置換もしくは無置換の芳香環残基（芳香環はベンゼン環、ナフタレン環もしくはアントラセン環）または置換もしくは無置換の複素環残基（複素環はピリジン環、キノキサリン環もしくはカルバゾール環）を表す。
【化３８】
2006221206.tif 000337
式（６）中、Ｒ１は、低級アルキル基、Ｒ２は、低級アルキル基、ジ低級アルキルアミノ基、ジアリールアミノ基、置換もしくは無置換のスチリル基、置換もしくは無置換の芳香環残基（芳香環はベンゼン環、ナフタレン環またはアントラセン環）または置換もしくは無置換の複素環残基（複素環はピリジン環、キノキサリン環またはカルバゾール環）を表す。
【化３９】
2006221206.tif 000338
式（７）中、Ｒ１、Ｒ２は、同一でも異なっていてもよく、水素原子、低級アルキル基、ヒドロキシ低級アルキル基、クロル低級アルキル基、アルキルの炭素数１〜２のアシル基、アルキルの炭素数５〜６のシクロアルキル基または置換もしくは無置換のアラルキル基を表す。
【化４０】
2006221206.tif 000339
式（９）中、Ａｒ１は置換もしくは無置換の芳香族炭化水素基または複素環基を表し、Ａは置換もしくは無置換のＮ−置換カルバゾリル基または
【化４１】
2006221206.tif 000340
（ただし、Ａｒ２は置換もしくは無置換の芳香族炭化水素基または複素環基でアリ、Ｒ１、Ｒ２は置換もしくは無置換のアルキル基または置換もしくは無置換のアリール基である。）を表す。
【化４２】
2006221206.tif 000341
式（１０）中、Ｒ１は、水素原子、アルキル基、アルコキシ基、アリールオキシ基、ジアルキルアミノ基、ジアリールアミノ基またはハロゲン原子を、Ｒ２、Ｒ３は置換もしくは無置換のアルキル基または置換もしくは無置換のアリール基を、Ａｒは芳香族炭化水素基または複素環基を、ｎは１または２の整数を表す。
【化４３】
2006221206.tif 000342
式（１１）中、Ｒ１、Ｒ２は、水素原子、アミノ基、置換もしくは無置換のジアルキルアミノ基、アルコキシ基、チオアルコキシ基、アリールオキシ基、置換もしくは無置換のアルキル基、ハロゲン原子または置換もしくは無置換のアリール基を、Ｒ３、Ｒ４は、水素原子、アルコキシ基、置換もしくは無置換のアルキル基またはハロゲン原子を表す。Ａｒは置換もしくは無置換の単環芳香族炭化水素基、置換もしくは無置換の非縮合多環芳香族炭化水素基または置換もしくは無置換の複素環基を表す。
【化４４】
2006221206.tif 000343
式（１２）中、ＡはＮ−置換カルバゾリル基または
【化４５】
2006221206.tif 000344
（ただし、Ａｒは芳香族炭化水素基または複素環基であり、Ｒ１およびＲ２は置換もしくは無置換のアルキル基または置換もしくは無置換のアリール基である）であり、Ｒはアルキル基、アルコキシ基、ハロゲン原子のいずれかであり、ｎは０〜４の整数であり、ｎ≧２ではＲは同種でも異種でもよい。
【化４６】
2006221206.tif 000345
式（１３）中、Ａは９−アントリル基、置換もしくは無置換のＮ−置換カルバゾリル基、置換もしくは無置換のＮ−置換フェノチアジニル基または
【化４７】
2006221206.tif 000346
（式中Ａｒは置換もしくは無置換のアリーレン基を表し、Ｒ１およびＲ２は置換もしくは無置換のアルキル基、置換もしくは無置換のアラルキル基または置換もしくは無置換のアリール基を表す）を表し、Ｒは水素原子、置換もしくは無置換のアルキル基、置換もしくは無置換のアラルキル基または置換もしくは無置換のアリール基を表す。ｍは２〜８の整数、ｎは０または１の整数を表す。
【化４８】
2006221206.tif 000347
式（１４）中、Ａは９−アントリル基、置換もしくは無置換のＮ−置換カルバゾリル基、置換もしくは無置換のＮ−置換フェノチアジニル基または
【化４９】
2006221206.tif 000348
（式中Ａｒは置換もしくは無置換のアリーレン基を表し、Ｒ１およびＲ２は置換もしくは無置換のアルキル基、置換もしくは無置換のアラルキル基または置換もしくは無置換のアリール基を表す）を表し、Ｒは水素原子、置換もしくは無置換のアルキル基、置換もしくは無置換のアラルキル基または置換もしくは無置換のアリール基を表す。ｎは０〜８の整数を表す。
【化５０】
2006221206.tif 000349
式（１５）中、Ｒ１、Ｒ２、Ｒ３、Ｒ４およびＲ５は、水素原子、アルキル基、アルコキシ基またはハロゲン原子であり、これらは同一でも異なっていてもよい。
【化５１】
2006221206.tif 000350
（式（１６）中、Ｒ１およびＲ２は置換もしくは無置換のアルキル基または置換もしくは無置換のアリール基を表し、Ｒ１およびＲ２のうち少なくとも１つは置換もしくは無置換のアリール基を表す。
【化５２】
2006221206.tif 000351
（式（１７）中、Ｒ１、Ｒ２は置換もしくは無置換のアルキル基、置換もしくは無置換のアリール基を表し、Ｒ１およびＲ２が同一でも異なっていてもよい。Ｒ３、Ｒ４は水素原子、アルキル基、アルコキシ基またはハロゲン原子を表し、また、ｍは１、２、３の、ｎは１、２、３、４の整数であり、ｍ、ｎが各々複数の場合、Ｒ３、Ｒ４は同一でも異なっていてもよい。
【化５３】
2006221206.tif 000352
式（１８）中、ｍは０または１の整数であり、ｍ＝１のときはＸは酸素原子、硫黄原子、
【化５４】
2006221206.tif 000353
を表し、Ｒ１およびＲ２は、アルキル基、アラルキル基、炭素環式芳香族基または複秦環基を表す。また、Ｒ３およびＲ４は、水素原子、アルキル基、アルコキシ基またはハロゲン原子を表す。Ａｒは炭素環式芳香族基または複秦環基を表す。ｎは０または１の整数である。Ｒ３はＸと共同でベンゼン環を形成してもよい。
【化５５】
2006221206.tif 000354
式（２０）中、Ａｒはフェニレン基またはビフェニレン基を、Ｒ１およびＲ２は置換もしくは無置換のアルキル基または置換もしくは無置換のアリール基を、ｎは１〜４の整数を表す。
【化５６】
2006221206.tif 000355
式（２１）中、Ａ１、Ａ２は置換もしくは無置換のアルキル基または置換もしくは無置換のアリール基を表し、それぞれ同一でも異なっていてもよい。Ａｒは置換もしくは無置換の縮合多環式炭化水素基を表す。
【化５７】
2006221206.tif 000356
式（２２）中、Ｒ１、Ｒ２は置換もしくは無置換のアルキル基または置換もしくは無置換のアリール基を、ｎは１または２の整数を表す。Ｒ３は水素原子、置換もしくは無置換のアルキル基または置換もしくは無置換のアリール基を、Ｒ４およびＲ５は水素原子、アミノ基、アルコキシ基、チオアルコキシ基、アリールオキシ基、置換もしくは無置換のアルキル基またはハロゲン原子を表す。また、ｍは１、２または３の整数を、ｌは１、２、３または４の整数を表し、Ｒ４およびＲ５はｍ、ｌが２以上の整数のときは同一でも異なってもよい。
【化５８】
2006221206.tif 000357
式（２３）中、Ｒ１は置換もしくは無置換のアルキル基または置換もしくは無置換のアリール基を表す。ｎは１、２、３または４の整数を表し、ｍは４−ｎの整数を表す。また、ｍが２以上の場合、Ｒ１は同一でも異なってもよい。Ｒ２、Ｒ３、Ｒ４は水素原子、アミノ基、アルコキシ基、チオアルコキシ基、アリールオキシ基、メチレンジオキシ基、置換もしくは無置換のアルキル基、ハロゲン原子または置換もしくは無置換のアリール基を表す。また、ｈは１、２、３または４の整数を、ｋ、ｌは１、２、３、４または５の整数を表し、ｈ、ｋ、ｌが２以上の場合，Ｒ２、Ｒ３、Ｒ４は同一でも異なってもよい。
【化５９】
2006221206.tif 000358
式（２４）中、Ａ１は置換もしくは無置換の芳香族炭化水素基を、Ａ２は置換もしくは無置換のアルキル基または置換もしくは無置換のアリール基を、Ａ３は水素原子、置換もしくは無置換のアルキル基または置換もしくは無置換のアリール基を表す。ｍおよびｎは１もしくは２の整数であり、ｍ＋ｎ＝３である。ただし、ｍまたはｎが２のとき、Ａ１、Ａ３またはＡ２はそれぞれ同一でも異なってもよい。
【化６０】
2006221206.tif 000359
式（２５）中、Ｒ１およびＲ２は、置換もしくは無置換のアルキル基または置換もしくは無置換のアリール基を表し、各々同一でも異なってもよい。ただし、１，６−ジアミノピレン化合物を除く。
【化６１】
2006221206.tif 000360
式（２６）中、Ｒ１、Ｒ２は置換もしくは無置換のアルキル基または置換もしくは無置換のアリール基を表す。
【化６２】
2006221206.tif 000361
式（２７）中、Ｒは低級アルキル基またはペンジル基、Ｘは水素原子、低級アルキル基、低級アルコキシ基、ハロゲン原子、ニトロ基、アミノ基または低級アルキル基もしくはペンジル基で置換されたアミノ基であり、ｎは１または２の整数である。
【請求項３】
導電性支持体上に少なくとも電荷発生材料と下記一般式（１）で示される化合物と下記一般式（２）〜（７）、（９）〜（１８）、及び（２０）〜（２７）で示される化合物からなる群より選択される化合物とを含有する単層の感光層を設けてなることを特徴とする電子写真感光体。
【化６３】
2006221206.tif 000362
式（１）中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化６４】
2006221206.tif 000363
式（２）中、Ｒは、カルバゾリル基、ピリジル基、チエニル基、インドリル基、フリル基またはそれぞれ置換もしくは無置換のフェニル基、スチリル基、ナフチル基もしくはアントリル基（ただし、置換基はジ低級アルキルアミノ基、低級アルキル基、低級アルコキシ基、ハロゲン原子、アラルキルアミノ基およびアミノ基からなる群から選ばれる）を表す。
【化６５】
2006221206.tif 000364
式（３）中、Ｒ１、Ｒ２、Ｒ３は、同一でも異なっていてもよく、水素原子、低級アルキル基、低級アルコキシ基、フェニル基、フェノキシ基またはハロゲン原子を表す。
【化６７】
2006221206.tif 000365
式（４）中、Ｒ１は、水素原子、ハロゲン原子、シアノ基または低級アルキル基、Ａｒは、
【化６８】
2006221206.tif 000366
（ただし、Ｒ２、Ｒ３、Ｒ６は、水素原子、置換もしくは無置換の低級アルキル基または置換もしくは無置換のベンジル基を、Ｒ４、Ｒ５は、水素原子、ハロゲン原子、低級アルキル基、低級アルコキシ基またはジ低級アルキルアミノ基を表す。）を表す。
【化６９】
2006221206.tif 000367
式（５）中、Ｒ１は、水素原子、低級アルキル基、クロルエチル基またはヒドロキシエチル基を、Ｒ２は、水素原子またはハロゲン原子を、Ｒ３は、低級アルキル基、ジ低級アルキルアミノ基、ジアリールアミノ基、置換もしくは無置換のスチリル基、置換もしくは無置換の芳香環残基（芳香環はベンゼン環、ナフタレン環もしくはアントラセン環）または置換もしくは無置換の複素環残基（複素環はピリジン環、キノキサリン環もしくはカルバゾール環）を表す。
【化７０】
2006221206.tif 000368
式（６）中、Ｒ１は、低級アルキル基、Ｒ２は、低級アルキル基、ジ低級アルキルアミノ基、ジアリールアミノ基、置換もしくは無置換のスチリル基、置換もしくは無置換の芳香環残基（芳香環はベンゼン環、ナフタレン環またはアントラセン環）または置換もしくは無置換の複素環残基（複素環はピリジン環、キノキサリン環またはカルバゾール環）を表す。
【化７１】
2006221206.tif 000369
式（７）中、Ｒ１、Ｒ２は、同一でも異なっていてもよく、水素原子、低級アルキル基、ヒドロキシ低級アルキル基、クロル低級アルキル基、アルキルの炭素数１〜２のアシル基、アルキルの炭素数５〜６のシクロアルキル基または置換もしくは無置換のアラルキル基を表す。
【化７２】
2006221206.tif 000370
式（９）中、Ａｒ１は置換もしくは無置換の芳香族炭化水素基または複素環基を表し、Ａは置換もしくは無置換のＮ−置換カルバゾリル基または
【化７３】
2006221206.tif 000371
（ただし、Ａｒ２は置換もしくは無置換の芳香族炭化水素基または複素環基でアリ、Ｒ１、Ｒ２は置換もしくは無置換のアルキル基または置換もしくは無置換のアリール基である。）を表す。
【化７４】
2006221206.tif 000372
式（１０）中、Ｒ１は、水素原子、アルキル基、アルコキシ基、アリールオキシ基、ジアルキルアミノ基、ジアリールアミノ基またはハロゲン原子を、Ｒ２、Ｒ３は置換もしくは無置換のアルキル基または置換もしくは無置換のアリール基を、Ａｒは芳香族炭化水素基または複素環基を、ｎは１または２の整数を表す。
【化７５】
2006221206.tif 000373
式（１１）中、Ｒ１、Ｒ２は、水素原子、アミノ基、置換もしくは無置換のジアルキルアミノ基、アルコキシ基、チオアルコキシ基、アリールオキシ基、置換もしくは無置換のアルキル基、ハロゲン原子または置換もしくは無置換のアリール基を、Ｒ３、Ｒ４は、水素原子、アルコキシ基、置換もしくは無置換のアルキル基またはハロゲン原子を表す。Ａｒは置換もしくは無置換の単環芳香族炭化水素基、置換もしくは無置換の非縮合多環芳香族炭化水素基または置換もしくは無置換の複素環基を表す。
【化７６】
2006221206.tif 000374
式（１２）中、ＡはＮ−置換カルバゾリル基または
【化７７】
2006221206.tif 000375
（ただし、Ａｒは芳香族炭化水素基または複素環基であり、Ｒ１およびＲ２は置換もしくは無置換のアルキル基または置換もしくは無置換のアリール基である）であり、Ｒはアルキル基、アルコキシ基、ハロゲン原子のいずれかであり、ｎは０〜４の整数であり、ｎ≧２ではＲは同種でも異種でもよい。
【化７８】
2006221206.tif 000376
式（１３）中、Ａは９−アントリル基、置換もしくは無置換のＮ−置換カルバゾリル基、置換もしくは無置換のＮ−置換フェノチアジニル基または
【化７９】
2006221206.tif 000377
（式中Ａｒは置換もしくは無置換のアリーレン基を表し、Ｒ１およびＲ２は置換もしくは無置換のアルキル基、置換もしくは無置換のアラルキル基または置換もしくは無置換のアリール基を表す）を表し、Ｒは水素原子、置換もしくは無置換のアルキル基、置換もしくは無置換のアラルキル基または置換もしくは無置換のアリール基を表す。ｍは２〜８の整数、ｎは０または１の整数を表す。
【化８０】
2006221206.tif 000378
式（１４）中、Ａは９−アントリル基、置換もしくは無置換のＮ−置換カルバゾリル基、置換もしくは無置換のＮ−置換フェノチアジニル基または
【化８１】
2006221206.tif 000379
（式中Ａｒは置換もしくは無置換のアリーレン基を表し、Ｒ１およびＲ２は置換もしくは無置換のアルキル基、置換もしくは無置換のアラルキル基または置換もしくは無置換のアリール基を表す）を表し、Ｒは水素原子、置換もしくは無置換のアルキル基、置換もしくは無置換のアラルキル基または置換もしくは無置換のアリール基を表す。ｎは０〜８の整数を表す。
【化８２】
2006221206.tif 000380
式（１５）中、Ｒ１、Ｒ２、Ｒ３、Ｒ４およびＲ５は、水素原子、アルキル基、アルコキシ基またはハロゲン原子であり、これらは同一でも異なっていてもよい。
【化８３】
2006221206.tif 000381
（式（１６）中、Ｒ１およびＲ２は置換もしくは無置換のアルキル基または置換もしくは無置換のアリール基を表し、Ｒ１およびＲ２のうち少なくとも１つは置換もしくは無置換のアリール基を表す。
【化８４】
2006221206.tif 000382
（式（１７）中、Ｒ１、Ｒ２は置換もしくは無置換のアルキル基、置換もしくは無置換のアリール基を表し、Ｒ１およびＲ２が同一でも異なっていてもよい。Ｒ３、Ｒ４は水素原子、アルキル基、アルコキシ基またはハロゲン原子を表し、また、ｍは１、２、３の、ｎは１、２、３、４の整数であり、ｍ、ｎが各々複数の場合、Ｒ３、Ｒ４は同一でも異なっていてもよい。
【化８５】
2006221206.tif 000383
式（１８）中、ｍは０または１の整数であり、ｍ＝１のときはＸは酸素原子、硫黄原子、
【化８６】
2006221206.tif 000384
を表し、Ｒ１およびＲ２は、アルキル基、アラルキル基、炭素環式芳香族基または複秦環基を表す。また、Ｒ３およびＲ４は、水素原子、アルキル基、アルコキシ基またはハロゲン原子を表す。Ａｒは炭素環式芳香族基または複秦環基を表す。ｎは０または１の整数である。Ｒ３はＸと共同でベンゼン環を形成してもよい。
【化８７】
2006221206.tif 000385
式（２０）中、Ａｒはフェニレン基またはビフェニレン基を、Ｒ１およびＲ２は置換もしくは無置換のアルキル基または置換もしくは無置換のアリール基を、ｎは１〜４の整数を表す。
【化８８】
2006221206.tif 000386
式（２１）中、Ａ１、Ａ２は置換もしくは無置換のアルキル基または置換もしくは無置換のアリール基を表し、それぞれ同一でも異なっていてもよい。Ａｒは置換もしくは無置換の縮合多環式炭化水素基を表す。
【化８９】
2006221206.tif 000387
式（２２）中、Ｒ１、Ｒ２は置換もしくは無置換のアルキル基または置換もしくは無置換のアリール基を、ｎは１または２の整数を表す。Ｒ３は水素原子、置換もしくは無置換のアルキル基または置換もしくは無置換のアリール基を、Ｒ４およびＲ５は水素原子、アミノ基、アルコキシ基、チオアルコキシ基、アリールオキシ基、置換もしくは無置換のアルキル基またはハロゲン原子を表す。また、ｍは１、２または３の整数を、ｌは１、２、３または４の整数を表し、Ｒ４およびＲ５はｍ、ｌが２以上の整数のときは同一でも異なってもよい。
【化９０】
2006221206.tif 000388
式（２３）中、Ｒ１は置換もしくは無置換のアルキル基または置換もしくは無置換のアリール基を表す。ｎは１、２、３または４の整数を表し、ｍは４−ｎの整数を表す。また、ｍが２以上の場合、Ｒ１は同一でも異なってもよい。Ｒ２、Ｒ３、Ｒ４は水素原子、アミノ基、アルコキシ基、チオアルコキシ基、アリールオキシ基、メチレンジオキシ基、置換もしくは無置換のアルキル基、ハロゲン原子または置換もしくは無置換のアリール基を表す。また、ｈは１、２、３または４の整数を、ｋ、ｌは１、２、３、４または５の整数を表し、ｈ、ｋ、ｌが２以上の場合，Ｒ２、Ｒ３、Ｒ４は同一でも異なってもよい。
【化９１】
2006221206.tif 000389
式（２４）中、Ａ１は置換もしくは無置換の芳香族炭化水素基を、Ａ２は置換もしくは無置換のアルキル基または置換もしくは無置換のアリール基を、Ａ３は水素原子、置換もしくは無置換のアルキル基または置換もしくは無置換のアリール基を表す。ｍおよびｎは１もしくは２の整数であり、ｍ＋ｎ＝３である。ただし、ｍまたはｎが２のとき、Ａ１、Ａ３またはＡ２はそれぞれ同一でも異なってもよい。
【化９２】
2006221206.tif 000390
式（２５）中、Ｒ１およびＲ２は、置換もしくは無置換のアルキル基または置換もしくは無置換のアリール基を表し、各々同一でも異なってもよい。ただし、１，６−ジアミノピレン化合物を除く。
【化９３】
2006221206.tif 000391
式（２６）中、Ｒ１、Ｒ２は置換もしくは無置換のアルキル基または置換もしくは無置換のアリール基を表す。
【化９４】
2006221206.tif 000392
式（２７）中、Ｒは低級アルキル基またはペンジル基、Ｘは水素原子、低級アルキル基、低級アルコキシ基、ハロゲン原子、ニトロ基、アミノ基または低級アルキル基もしくはペンジル基で置換されたアミノ基であり、ｎは１または２の整数である。
【発明の詳細な説明】
【技術分野】
【０００１】
本発明は、電子写真感光体に関し、詳しくは、特定の電荷輸送材料を組み合わせて使用した、光感度、印字特性、繰り返し使用特性に優れた電子写真感光体に関する。
【背景技術】
【０００２】
有機系の電子写真感光体において、その感度を高めるために電荷発生層と電荷輸送層を積層した機能分離型と呼ばれる感光体が注目され実用化されている。この機能分離型の感光体における静電潜像形成のメカニズムは、感光体を帯電した後、光照射すると、光は電荷発生層により吸収され、光を吸収した電荷発生層は電荷担体を発生し、この電荷担体は電荷輸送層に注入され、帯電によって生じている電界にしたがって電荷輸送層（ないしは感光層）中を移動し、感光体表面の電荷を中和することにより静電潜像を形成するものである。
【０００３】
従来から、種々の感光体材料が開発されているが、これらを実用化できる優れた電子写真感光体にするには、感度、受容電位、電位保持性、電位安定性、残留電位、分光特性に代表される電子写真特性、耐摩耗性等の機械的耐久性、熱、光、放電生成物等に対する化学的安定性等、種々の特性が要求される。とりわけ、高感度で繰り返し安定性に優れたものであることが重要であるが、上述したようにある程度の高感度特性は、適切な電荷発生材料と電荷輸送材料の組合せにより達成することが可能である。
【０００４】
一方、これに加えて機械的耐久性を合わせ持つことについての検討もなされているが、従来から提案されている電荷発生材料と電荷輸送材料との組合せによっては上記条件の全てを満たすものは得られていなかった。従って、従来から提案されている電荷発生材料と電荷輸送材料を使用して、高感度を維持し、かつ、繰り返し使用による安定性に優れた電子写真感光体の完成が熱望されていた。
【発明の開示】
【発明が解決しようとする課題】
【０００５】
本発明の目的は、感光体の膜質を向上させ、感光層膜の劣化による異常画象の発生を阻止することにより、繰り返し使用によっても優れた安定性を示し、しかも高感度を維持することができる電子写真感光体を提供することである。
【課題を解決するための手段】
【０００６】
本発明によれば、第一に、導電性支持体上に少なくとも下記一般式（１）で示される化合物と下記一般式（２）で示される化合物を含有する感光層を設けてなることを特徴とする電子写真感光体が提供される。
【化１】
2006221206.tif 000002
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化２】
2006221206.tif 000003
式中、Ｒは、カルバゾリル基、ピリジル基、チエニル基、インドリル基、フリル基またはそれぞれ置換もしくは無置換のフェニル基、スチリル基、ナフチル基もしくはアントリル基（ただし、前記置換基はジ低級アルキルアミノ基、低級アルキル基、低級アルコキシ基、ハロゲン原子、アラルキルアミノ基およびアミノ基からなる群から選ばれる）を表す。
第二に、導電性支持体上に少なくとも上記一般式（１）で示される化合物と下記一般式（３）で示される化合物を含有する感光層を設けてなることを特徴とする電子写真感光体が提供される。
【化３】
2006221206.tif 000004
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化４】
2006221206.tif 000005
式中、Ｒ１、Ｒ２、Ｒ３は、同一でも異なっていてもよく、水素原子、低級アルキル基、低級アルコキシ基、フェニル基、フェノキシ基またはハロゲン原子を表す。
第三に、導電性支持体上に少なくとも上記一般式（１）で示される化合物と下記一般式（４）で示される化合物を含有する感光層を設けてなることを特徴とする電子写真感光体が提供される。
【化５】
2006221206.tif 000006
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化６】
2006221206.tif 000007
式中、Ｒ１は、水素原子、ハロゲン原子、シアノ基または低級アルキル基、Ａｒは、
【化７】
2006221206.tif 000008
（ただし、Ｒ２、Ｒ３、Ｒ６は、水素原子、置換もしくは無置換の低級アルキル基または置換もしくは無置換のベンジル基を、Ｒ４、Ｒ５は、水素原子、ハロゲン原子、低級アルキル基、低級アルコキシ基またはジ低級アルキルアミノ基を表す。）を表す。
第四に、導電性支持体上に少なくとも上記一般式（１）で示される化合物と下記一般式（５）で示される化合物を含有する感光層を設けてなることを特徴とする電子写真感光体が提供される。
【化８】
2006221206.tif 000009
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化９】
2006221206.tif 000010
式中、Ｒ１は、水素原子、低級アルキル基、クロルエチル基またはヒドロキシエチル基を、Ｒ２は、水素原子またはハロゲン原子を、Ｒ３は、低級アルキル基、ジ低級アルキルアミノ基、ジアリールアミノ基、置換もしくは無置換のスチリル基、置換もしくは無置換の芳香環残基（芳香環はベンゼン環、ナフタレン環もしくはアントラセン環）または置換もしくは無置換の複素環残基（複素環はピリジン環、キノキサリン環もしくはカルバゾール環）を表す。
第五に、導電性支持体上に少なくとも上記一般式（１）で示される化合物と下記一般式（６）で示される化合物を含有する感光層を設けてなることを特徴とする電子写真感光体が提供される。
【化１０】
2006221206.tif 000011
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化１１】
2006221206.tif 000012
式中、Ｒ１は、低級アルキル基、Ｒ２は、低級アルキル基、ジ低級アルキルアミノ基、ジアリールアミノ基、置換もしくは無置換のスチリル基、置換もしくは無置換の芳香環残基（芳香環はベンゼン環、ナフタレン環またはアントラセン環）または置換もしくは無置換の複素環残基（複素環はピリジン環、キノキサリン環またはカルバゾール環）を表す。
第六に、導電性支持体上に少なくとも上記一般式（１）で示される化合物と下記一般式（７）で示される化合物を含有する感光層を設けてなることを特徴とする電子写真感光体が提供される。
【化１２】
2006221206.tif 000013
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化１３】
2006221206.tif 000014
式中、Ｒ１、Ｒ２は、同一でも異なっていてもよく、水素原子、低級アルキル基、ヒドロキシ低級アルキル基、クロル低級アルキル基、アルキルの炭素数１〜２のアシル基、アルキルの炭素数５〜６のシクロアルキル基または置換もしくは無置換のアラルキル基を表す。
第七に、導電性支持体上に少なくとも上記一般式（１）で示される化合物と下記一般式（８）で示される化合物を含有する感光層を設けてなることを特徴とする電子写真感光体が提供される。
【化１４】
2006221206.tif 000015
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化１５】
2006221206.tif 000016
式中、Ｒ１、Ｒ３、Ｒ４は、水素原子、アミノ基、アルコキシ基、チオアルコキシ基、アリールオキシ基、メチレンジオキシ基、置換もしくは無置換のアルキル基、ハロゲン原子または置換もしくは無置換のアリール基を、Ｒ２は、水素原子、アルコキシ基、置換もしくは無置換のアルキル基またはハロゲン原子を表す。ただし、Ｒ１、Ｒ２、Ｒ３およびＲ４がすべて水素原子である場合は除く。また、ｋ、ｌ、ｍおよびｎは１、２、３または４の整数であり、各々が２、３または４の整数のときはＲ１、Ｒ２、Ｒ３およびＲ４は同一でも異なっていてもよい。
第八に、導電性支持体上に少なくとも上記一般式（１）で示される化合物と下記一般式（９）で示される化合物を含有する感光層を設けてなることを特徴とする電子写真感光体が提供される。
【化１６】
2006221206.tif 000017
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化１７】
2006221206.tif 000018
式中、Ａｒ１は置換もしくは無置換の芳香族炭化水素基または複素環基を表し、Ａは置換もしくは無置換のＮ−置換カルバゾリル基または
【化１８】
2006221206.tif 000019
（ただし、Ａｒ２は置換もしくは無置換の芳香族炭化水素基または複素環基でアリ、Ｒ１およびＲ２は置換もしくは無置換のアルキル基または置換もしくは無置換のアリール基である。）を表す。
第九に、導電性支持体上に少なくとも上記一般式（１）で示される化合物と下記一般式（１０）で示される化合物を含有する感光層を設けてなることを特徴とする電子写真感光体が提供される。
【化１９】
2006221206.tif 000020
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化２０】
2006221206.tif 000021
式中、Ｒ１は、水素原子、アルキル基、アルコキシ基、アリールオキシ基、ジアルキルアミノ基、ジアリールアミノ基またはハロゲン原子を、Ｒ２、Ｒ３は置換もしくは無置換のアルキル基または置換もしくは無置換のアリール基を、Ａｒは芳香族炭化水素基または複素環基を、ｎは１または２の整数を表す。
第十に、導電性支持体上に少なくとも上記一般式（１）で示される化合物と下記一般式（１１）で示される化合物を含有する感光層を設けてなることを特徴とする電子写真感光体が提供される。
【化２１】
2006221206.tif 000022
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化２２】
2006221206.tif 000023
式中、Ｒ１、Ｒ２は、水素原子、アミノ基、置換もしくは無置換のジアルキルアミノ基、アルコキシ基、チオアルコキシ基、アリールオキシ基、置換もしくは無置換のアルキル基、ハロゲン原子または置換もしくは無置換のアリール基を、Ｒ３、Ｒ４は、水素原子、アルコキシ基、置換もしくは無置換のアルキル基またはハロゲン原子を表す。Ａｒは置換もしくは無置換の単環芳香族炭化水素基、置換もしくは無置換の非縮合多環芳香族炭化水素基または置換もしくは無置換の複素環基を表す。
第十一に、導電性支持体上に少なくとも上記一般式（１）で示される化合物と下記一般式（１２）で示される化合物を含有する感光層を設けてなることを特徴とする電子写真感光体が提供される。
【化２３】
2006221206.tif 000024
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化２４】
2006221206.tif 000025
式中、ＡはＮ−置換カルバゾリル基または
【化２５】
2006221206.tif 000026
（ただし、Ａｒは芳香族炭化水素基または複素環基であり、Ｒ１およびＲ２は置換もしくは無置換のアルキル基または置換もしくは無置換のアリール基である）であり、Ｒはアルキル基、アルコキシ基、ハロゲン原子のいずれかであり、ｎは０〜４の整数であり、ｎ≧２ではＲは同種でも異種でもよい。
第十二に、導電性支持体上に少なくとも上記一般式（１）で示される化合物と下記一般式（１３）で示される化合物を含有する感光層を設けてなることを特徴とする電子写真感光体が提供される。
【化２６】
2006221206.tif 000027
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化２７】
2006221206.tif 000028
式中、Ａは９−アントリル基、置換もしくは無置換のＮ−置換カルバゾリル基、置換もしくは無置換のＮ−置換フェノチアジニル基または
【化２８】
2006221206.tif 000029
（式中Ａｒは置換もしくは無置換のアリーレン基を表し、Ｒ１およびＲ２は置換もしくは無置換のアルキル基、置換もしくは無置換のアラルキル基または置換もしくは無置換のアリール基を表す）を表し、Ｒは水素原子、置換もしくは無置換のアルキル基、置換もしくは無置換のアラルキル基または置換もしくは無置換のアリール基を表す。ｍは２〜８の整数、ｎは０または１の整数を表す。
第十三に、導電性支持体上に少なくとも上記一般式（１）で示される化合物と下記一般式（１４）で示される化合物を含有する感光層を設けてなることを特徴とする電子写真感光体が提供される。
【化２９】
2006221206.tif 000030
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化３０】
2006221206.tif 000031
式中、Ａは９−アントリル基、置換もしくは無置換のＮ−置換カルバゾリル基、置換もしくは無置換のＮ−置換フェノチアジニル基または
【化３１】
2006221206.tif 000032
（式中Ａｒは置換もしくは無置換のアリーレン基を表し、Ｒ１およびＲ２は置換もしくは無置換のアルキル基、置換もしくは無置換のアラルキル基または置換もしくは無置換のアリール基を表す）を表し、Ｒは水素原子、置換もしくは無置換のアルキル基、置換もしくは無置換のアラルキル基または置換もしくは無置換のアリール基を表す。ｎは０〜８の整数を表す。
第十四に、導電性支持体上に少なくとも上記一般式（１）で示される化合物と下記一般式（１５）で示される化合物を含有する感光層を設けてなることを特徴とする電子写真感光体が提供される。
【化３２】
2006221206.tif 000033
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化３３】
2006221206.tif 000034
式中、Ｒ１、Ｒ２、Ｒ３、Ｒ４およびＲ５は、水素原子、アルキル基、アルコキシ基またはハロゲン原子であり、これらは同一でも異なっていてもよい。
第十五に、導電性支持体上に少なくとも上記一般式（１）で示される化合物と下記一般式（１６）で示される化合物を含有する感光層を設けてなることを特徴とする電子写真感光体が提供される。
【化３４】
2006221206.tif 000035
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化３５】
2006221206.tif 000036
（式中、Ｒ１およびＲ２は置換もしくは無置換のアルキル基または置換もしくは無置換のアリール基を表し、Ｒ１およびＲ２のうち少なくとも１つは置換もしくは無置換のアリール基を表す。
第十六に、導電性支持体上に少なくとも上記一般式（１）で示される化合物と下記一般式（１７）で示される化合物を含有する感光層を設けてなることを特徴とする電子写真感光体が提供される。
【化３６】
2006221206.tif 000037
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化３７】
2006221206.tif 000038
（式中、Ｒ１、Ｒ２は置換もしくは無置換のアルキル基、置換もしくは無置換のアリール基を表し、Ｒ１およびＲ２が同一でも異なっていてもよい。Ｒ３、Ｒ４は水素原子、アルキル基、アルコキシ基またはハロゲン原子を表し、また、ｍは１、２、３の、ｎは１、２、３、４の整数であり、ｍ、ｎが各々複数の場合、Ｒ３、Ｒ４は同一でも異なっていてもよい。
第十七に、導電性支持体上に少なくとも上記一般式（１）で示される化合物と下記一般式（１８）で示される化合物を含有する感光層を設けてなることを特徴とする電子写真感光体が提供される。
【化３８】
2006221206.tif 000039
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化３９】
2006221206.tif 000040
式中、ｍは０または１の整数であり、ｍ＝１のときはＸは酸素原子、硫黄原子、
【化４０】
2006221206.tif 000041
を表し、Ｒ１およびＲ２は、アルキル基、アラルキル基、炭素環式芳香族基または複秦環基を表す。また、Ｒ３およびＲ４は、水素原子、アルキル基、アルコキシ基またはハロゲン原子を表す。Ａｒは炭素環式芳香族基または複秦環基を表す。ｎは０または１の整数である。Ｒ３はＸと共同でベンゼン環を形成してもよい。
第十八に、導電性支持体上に少なくとも上記一般式（１）で示される化合物と下記一般式（１９）で示される化合物を含有する感光層を設けてなることを特徴とする電子写真感光体が提供される。
【化４１】
2006221206.tif 000042
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化４２】
2006221206.tif 000043
式中、Ａｒは置換もしくは無置換のビフェニレン基を表し、Ｒ１、Ｒ２およびＲ３は、水素原子、ハロゲン原子、シアノ基または置換基を有してもよいアルキル基、アルコキシ基、アリールオキシ基、アルキルメルカプト基、メチレンジオキシ基、メチレンジチオ基またはアリール基を表し、Ｒ１、Ｒ２およびＲ３はそれぞれ同一でも異なっていてもよい。また、ｌ、ｍ、ｎは１〜５の整数を表し、各々が２〜５の整数のときはＲ１、Ｒ２およびＲ３は同一でも異なっていてもよい。
第十九に、導電性支持体上に少なくとも上記一般式（１）で示される化合物と下記一般式（２０）で示される化合物を含有する感光層を設けてなることを特徴とする電子写真感光体が提供される。
【化４３】
2006221206.tif 000044
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化４４】
2006221206.tif 000045
式中、Ａｒはフェニレン基またはビフェニレン基を、Ｒ１およびＲ２は置換もしくは無置換のアルキル基または置換もしくは無置換のアリール基を、ｎは１〜４の整数を表す。
第二十に、導電性支持体上に少なくとも上記一般式（１）で示される化合物と下記一般式（２１）で示される化合物を含有する感光層を設けてなることを特徴とする電子写真感光体が提供される。
【化４５】
2006221206.tif 000046
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化４６】
2006221206.tif 000047
式中、Ａ１、Ａ２は置換もしくは無置換のアルキル基または置換もしくは無置換のアリール基を表し、それぞれ同一でも異なっていてもよい。Ａｒは置換もしくは無置換の縮合多環式炭化水素基を表す。
第二十一に、導電性支持体上に少なくとも上記一般式（１）で示される化合物と下記一般式（２２）で示される化合物を含有する感光層を設けてなることを特徴とする電子写真感光体が提供される。
【化４７】
2006221206.tif 000048
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化４８】
2006221206.tif 000049
式中、Ｒ１、Ｒ２は置換もしくは無置換のアルキル基または置換もしくは無置換のアリール基を、ｎは１または２の整数を表す。Ｒ３は水素原子、置換もしくは無置換のアルキル基または置換もしくは無置換のアリール基を、Ｒ４およびＲ５は水素原子、アミノ基、アルコキシ基、チオアルコキシ基、アリールオキシ基、置換もしくは無置換のアルキル基またはハロゲン原子を表す。また、ｍは１、２または３の整数を、ｌは１、２、３または４の整数を表し、Ｒ４およびＲ５はｍ、ｌが２以上の整数のときは同一でも異なってもよい。
第二十二に、導電性支持体上に少なくとも上記一般式（１）で示される化合物と下記一般式（２３）で示される化合物を含有する感光層を設けてなることを特徴とする電子写真感光体が提供される。
【化４９】
2006221206.tif 000050
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化５０】
2006221206.tif 000051
式中、Ｒ１は置換もしくは無置換のアルキル基または置換もしくは無置換のアリール基を表す。ｎは１、２、３または４の整数を表し、ｍは４−ｎの整数を表す。また、ｍが２以上の場合、Ｒ１は同一でも異なってもよい。Ｒ２、Ｒ３、Ｒ４は水素原子、アミノ基、アルコキシ基、チオアルコキシ基、アリールオキシ基、メチレンジオキシ基、置換もしくは無置換のアルキル基、ハロゲン原子または置換もしくは無置換のアリール基を表す。また、ｈは１、２、３または４の整数を、ｋ、ｌは１、２、３、４または５の整数を表し、ｈ、ｋ、ｌが２以上の場合，Ｒ２、Ｒ３、Ｒ４は同一でも異なってもよい。
第二十三に、導電性支持体上に少なくとも上記一般式（１）で示される化合物と下記一般式（２４）で示される化合物を含有する感光層を設けてなることを特徴とする電子写真感光体が提供される。
【化５１】
2006221206.tif 000052
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化５２】
2006221206.tif 000053
式中、Ａ１は置換もしくは無置換の芳香族炭化水素基を、Ａ２は置換もしくは無置換のアルキル基または置換もしくは無置換のアリール基を、Ａ３は水素原子、置換もしくは無置換のアルキル基をまたは置換もしくは無置換のアリール基を表す。ｍおよびｎは１もしくは２の整数であり、ｍ＋ｎ＝３である。ただし、ｍまたはｎが２のとき、Ａ１、Ａ３またはＡ２はそれぞれ同一でも異なってもよい。
第二十四に、導電性支持体上に少なくとも上記一般式（１）で示される化合物と下記一般式（２５）で示される化合物を含有する感光層を設けてなることを特徴とする電子写真感光体が提供される。
【化５３】
2006221206.tif 000054
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化５４】
2006221206.tif 000055
式中、Ｒ１およびＲ２は、置換もしくは無置換のアルキル基または置換もしくは無置換のアリール基を表し、各々同一でも異なってもよい。ただし、１，６−ジアミノピレン化合物を除く。
第二十五に、導電性支持体上に少なくとも上記一般式（１）で示される化合物と下記一般式（２６）で示される化合物を含有する感光層を設けてなることを特徴とする電子写真感光体が提供される。
【化５５】
2006221206.tif 000056
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化５６】
2006221206.tif 000057
式中、Ｒ１、Ｒ２は置換もしくは無置換のアルキル基または置換もしくは無置換のアリール基を表す。
第二十六に、導電性支持体上に少なくとも上記一般式（１）で示される化合物と下記一般式（２７）で示される化合物を含有する感光層を設けてなることを特徴とする電子写真感光体が提供される。
【化５７】
2006221206.tif 000058
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化５８】
2006221206.tif 000059
式中、Ｒは低級アルキル基またはペンジル基、Ｘは水素原子、低級アルキル基、低級アルコキシ基、ハロゲン原子、ニトロ基、アミノ基または低級アルキル基もしくはペンジル基で置換されたアミノ基であり、ｎは１または２の整数である。
第二十七に、導電性支持体上に少なくとも上記一般式（１）で示される化合物と下記一般式（２８）で示される化合物を含有する感光層を設けてなることを特徴とする電子写真感光体が提供される。
【化５９】
2006221206.tif 000060
式中、Ｒ１、Ｒ３は、水素原子、低級アルキル基、低級アルコキシ基またはジ低級アルキルアミノ基、Ｒ２は、水素原子、低級アルキル基、低級アルコキシ基、ハロゲン原子またはニトロ基を表す。また、ｎは０または１の整数である。
【化６０】
2006221206.tif 000061
式中、Ｒ１、Ｒ２は，水素原子、ハロゲン原子、ニトロ基、シアノ基または置換もしくは無置換のアルキル基、Ｒ３、Ｒ４は水素原子、シアノ基、アルコキシカルボニル基または置換もしくは無置換のアルキル基、Ｒ５は水素原子、低級アルキル基またはアルコキシ基を表す。Ｗは水素原子または置換もしくは無置換のアルキル基、ｊは１〜５、ｋは１〜４、ｌは０〜２、ｍは１または２、ｎは１〜３の整数を表す。
第二十八に、導電性支持体上に電荷発生材料を主成分とする電荷発生層と少な送層を積層してなることを特徴とする電子写真感光体が提供される。
１．一般式（１）で示される化合物と一般式（２）で示される化合物
２．一般式（１）で示される化合物と一般式（３）で示される化合物
３．一般式（１）で示される化合物と一般式（４）で示される化合物
４．一般式（１）で示される化合物と一般式（５）で示される化合物
５．一般式（１）で示される化合物と一般式（６）で示される化合物
６．一般式（１）で示される化合物と一般式（７）で示される化合物
７．一般式（１）で示される化合物と一般式（８）で示される化合物
８．一般式（１）で示される化合物と一般式（９）で示される化合物
９．一般式（１）で示される化合物と一般式（１０）で示される化合物
１０．一般式（１）で示される化合物と一般式（１１）で示される化合物
１１．一般式（１）で示される化合物と一般式（１２）で示される化合物
１２．一般式（１）で示される化合物と一般式（１３）で示される化合物
１３．一般式（１）で示される化合物と一般式（１４）で示される化合物
１４．一般式（１）で示される化合物と一般式（１５）で示される化合物
１５．一般式（１）で示される化合物と一般式（１６）で示される化合物
１６．一般式（１）で示される化合物と一般式（１７）で示される化合物
１７．一般式（１）で示される化合物と一般式（１８）で示される化合物
１８．一般式（１）で示される化合物と一般式（１９）で示される化合物
１９．一般式（１）で示される化合物と一般式（２０）で示される化合物
２０．一般式（１）で示される化合物と一般式（２１）で示される化合物
２１．一般式（１）で示される化合物と一般式（２２）で示される化合物
２２．一般式（１）で示される化合物と一般式（２３）で示される化合物
２３．一般式（１）で示される化合物と一般式（２４）で示される化合物
２４．一般式（１）で示される化合物と一般式（２５）で示される化合物
２５．一般式（１）で示される化合物と一般式（２６）で示される化合物
２６．一般式（１）で示される化合物と一般式（２７）で示される化合物
２７．一般式（１）で示される化合物と一般式（２８）で示される化合物
第二十九に、導電性支持体上に少なくとも電荷発生材料と下記１〜２７で示される化合物の組から選択される一組を含有する単層の感光層を設けてなることを特徴とする電子写真感光体が提供される。
１．一般式（１）で示される化合物と一般式（２）で示される化合物
２．一般式（１）で示される化合物と一般式（３）で示される化合物
３．一般式（１）で示される化合物と一般式（４）で示される化合物
４．一般式（１）で示される化合物と一般式（５）で示される化合物
５．一般式（１）で示される化合物と一般式（６）で示される化合物
６．一般式（１）で示される化合物と一般式（７）で示される化合物
７．一般式（１）で示される化合物と一般式（８）で示される化合物
８．一般式（１）で示される化合物と一般式（９）で示される化合物
９．一般式（１）で示される化合物と一般式（１０）で示される化合物
１０．一般式（１）で示される化合物と一般式（１１）で示される化合物
１１．一般式（１）で示される化合物と一般式（１２）で示される化合物
１２．一般式（１）で示される化合物と一般式（１３）で示される化合物
１３．一般式（１）で示される化合物と一般式（１４）で示される化合物
１４．一般式（１）で示される化合物と一般式（１５）で示される化合物
１５．一般式（１）で示される化合物と一般式（１６）で示される化合物
１６．一般式（１）で示される化合物と一般式（１７）で示される化合物
１７．一般式（１）で示される化合物と一般式（１８）で示される化合物
１８．一般式（１）で示される化合物と一般式（１９）で示される化合物
１９．一般式（１）で示される化合物と一般式（２０）で示される化合物
２０．一般式（１）で示される化合物と一般式（２１）で示される化合物
２１．一般式（１）で示される化合物と一般式（２２）で示される化合物
２２．一般式（１）で示される化合物と一般式（２３）で示される化合物
２３．一般式（１）で示される化合物と一般式（２４）で示される化合物
２４．一般式（１）で示される化合物と一般式（２５）で示される化合物
２５．一般式（１）で示される化合物と一般式（２６）で示される化合物
２６．一般式（１）で示される化合物と一般式（２７）で示される化合物
２７．一般式（１）で示される化合物と一般式（２８）で示される化合物
【発明の効果】
【０００７】
以上のように特定の電荷輸送材料を組み合わせて用いることにより、高感度を失うことなく、繰り返し使用によってもクラックの発生等の感光層の劣化にもとづく異常画像を発生しない、優れた安定性を示す電子写真感光体が得られる。
【発明を実施するための最良の形態】
【０００８】
以下に本発明を詳細に説明する。本発明者らは上記課題に関して検討を重ねた結果、感光層に上記特定の組合せの電荷輸送材料を用いることにより、繰り返し使用によっても画質欠陥の発生が抑制され、しかも優れた電子写真特性を併せもつ電子写真感光体が得られることを見出し、本発明に至った。
【０００９】
図面を用いて、本発明の電子写真感光体を説明すると、図１は、本発明における単層感光体を表わす断面図であり、導電性支持体１１上に、感光層１５が設けられている。図２、図３は、本発明における積層感光体の構成例を示す断面図であり、電荷発生材料を主成分とする電荷発生層１７と、電荷輸送材料を主成分とする電荷輸送層１９とが、積層された構成をとっている。このような単層または積層感光体において、上述した一般式（１）示される化合物と一般式（２）〜（２８）でそれぞれ示される化合物から選択された少なくとも１種とからなる電荷輸送材料が併用して用いられる。
【００１０】
以下に発明の実施の形態について述べる。導電性支持体１１としては、体積抵抗１０１０Ωｃｍ以下の導電性を示すもの、例えば、アルミニウム、ニッケル、クロム、ニクロム、銅、銀、金、白金などの金属、酸化スズ、酸化インジウムなどの金属酸化物を、蒸着またはスパッタリングにより、フィルム状もしくは円筒状のプラスチックもしくは紙に被覆したもの、あるいは、アルミニウム、アルミニウム合金、ニッケル、ステンレス等の板およびそれらを素管化後、切削、超仕上げ、研磨等で表面処理した管等を使用することができる。
【００１１】
次に感光層１５について説明する。説明の都合上、先ず電荷発生層１７と電荷輸送層１９が積層された構成の場合から述べる。電荷発生層１７は、電荷発生材料を主成分とする層である。電荷発生材料には、無機および有機材料が用いられ、その代表として、モノアゾ顔料、ジスアゾ顔料、トリスアゾ顔料、ペリレン系顔料、ペリノン系顔料、キナクリドン系顔料、キノン系縮合多環化合物、スクアリック酸系染料、フタロシアニン系顔料、ナフタロシアニン系顔料、アズレニウム塩系染料、セレン、セレン−テルル、セレン−ヒ素合金、アモルファス・シリコン等が挙げられる。
【００１２】
電荷発生材料は、単独で、あるいは２種以上混合して用いられる。電荷発生層１７は、電荷発生材料を適宜用いられるバインダー樹脂とともに、テトラヒドロフラン、シクロヘキサノン、ジオキサン、２−ブタノン、ジクロルエタン等の適当な溶媒を用いてボールミル、アトライター、サンドミルなどにより分散し、分散液を塗布することにより形成できる。塗布は、浸漬塗工法やスプレーコート、ビードコート法などを用いて行なうことができる。
【００１３】
適宜用いられるバインダー樹脂としては、ポリアミド、ポリウレタン、ポリエステル、エポキシ樹脂、ポリケトン、ポリカーボネート、シリコーン樹脂、アクリル樹脂、ポリビニルブチラール、ポリビニルホルマール、ポリビニルケトン、ポリスチレン、ポリアクリルアミドなどが挙げられ用いられる。適宜用いられるバインダー樹脂の量は、電荷発生材料１重量部に対して０〜２重量部が適当である。
【００１４】
電荷発生層１７は、また、公知の真空薄膜作製法にても設けることができる。電荷発生層１７の膜厚は、０．０１〜５μｍ程度が適当であり、好ましくは０．１〜２μｍである。
【００１５】
電荷輸送層１９は、電荷輸送材料およびバインダー樹脂を適当な溶剤に溶解ないし分散し、これを塗布、乾燥することにより形成できる。また、必要により可塑剤やレべリング剤等を添加することもできる。
【００１６】
電荷輸送材料は、上述した一般式（１）で示される化合物と一般式（２）〜（２８）でそれぞれ示される化合物から選択された少なくとも１種とが混合して用いられる。これら化合物の具体例を下記表１〜表２０５に挙げる。
【００１７】
【表１】
2006221206.tif 000062
【００１８】
【表２】
2006221206.tif 000063
【００１９】
【表３】
2006221206.tif 000064
【００２０】
【表４】
2006221206.tif 000065
【００２１】
【表５】
2006221206.tif 000066
【００２２】
【表６】
2006221206.tif 000067
【００２３】
【表７】
2006221206.tif 000068
【００２４】
【表８】
2006221206.tif 000069
【００２５】
【表９】
2006221206.tif 000070
【００２６】
【表１０】
2006221206.tif 000071
【００２７】
【表１１】
2006221206.tif 000072
【００２８】
【表１２】
2006221206.tif 000073
【００２９】
【表１３】
2006221206.tif 000074
【００３０】
【表１４】
2006221206.tif 000075
【００３１】
【表１５】
2006221206.tif 000076
【００３２】
【表１６】
2006221206.tif 000077
【００３３】
【表１７】
2006221206.tif 000078
【００３４】
【表１８】
2006221206.tif 000079
【００３５】
【表１９】
2006221206.tif 000080
【００３６】
【表２０】
2006221206.tif 000081
【００３７】
【表２１】
2006221206.tif 000082
【００３８】
【表２２】
2006221206.tif 000083
【００３９】
【表２３】
2006221206.tif 000084
【００４０】
【表２４】
2006221206.tif 000085
【００４１】
【表２５】
2006221206.tif 000086
【００４２】
【表２６】
2006221206.tif 000087
【００４３】
【表２７】
2006221206.tif 000088
【００４４】
【表２８】
2006221206.tif 000089
【００４５】
【表２９】
2006221206.tif 000090
【００４６】
【表３０】
2006221206.tif 000091
【００４７】
【表３１】
2006221206.tif 000092
【００４８】
【表３２】
2006221206.tif 000093
【００４９】
【表３３】
2006221206.tif 000094
【００５０】
【表３４】
2006221206.tif 000095
【００５１】
【表３５】
2006221206.tif 000096
【００５２】
【表３６】
2006221206.tif 000097
【００５３】
【表３７】
2006221206.tif 000098
【００５４】
【表３８】
2006221206.tif 000099
【００５５】
【表３９】
2006221206.tif 000100
【００５６】
【表４０】
2006221206.tif 000101
【００５７】
【表４１】
2006221206.tif 000102
【００５８】
【表４２】
2006221206.tif 000103
【００５９】
【表４３】
2006221206.tif 000104
【００６０】
【表４４】
2006221206.tif 000105
【００６１】
【表４５】
2006221206.tif 000106
【００６２】
【表４６】
2006221206.tif 000107
【００６３】
【表４７】
2006221206.tif 000108
【００６４】
【表４８】
2006221206.tif 000109
【００６５】
【表４９】
2006221206.tif 000110
【００６６】
【表５０】
2006221206.tif 000111
【００６７】
【表５１】
2006221206.tif 000112
【００６８】
【表５２】
2006221206.tif 000113
【００６９】
【表５３】
2006221206.tif 000114
【００７０】
【表５４】
2006221206.tif 000115
【００７１】
【表５５】
2006221206.tif 000116
【００７２】
【表５６】
2006221206.tif 000117
【００７３】
【表５７】
2006221206.tif 000118
【００７４】
【表５８】
2006221206.tif 000119
【００７５】
【表５９】
2006221206.tif 000120
【００７６】
【表６０】
2006221206.tif 000121
【００７７】
【表６１】
2006221206.tif 000122
【００７８】
【表６２】
2006221206.tif 000123
【００７９】
【表６３】
2006221206.tif 000124
【００８０】
【表６４】
2006221206.tif 000125
【００８１】
【表６５】
2006221206.tif 000126
【００８２】
【表６６】
2006221206.tif 000127
【００８３】
【表６７】
2006221206.tif 000128
【００８４】
【表６８】
2006221206.tif 000129
【００８５】
【表６９】
2006221206.tif 000130
【００８６】
【表７０】
2006221206.tif 000131
【００８７】
【表７１】
2006221206.tif 000132
【００８８】
【表７２】
2006221206.tif 000133
【００８９】
【表７３】
2006221206.tif 000134
【００９０】
【表７４】
2006221206.tif 000135
【００９１】
【表７５】
2006221206.tif 000136
【００９２】
【表７６】
2006221206.tif 000137
【００９３】
【表７７】
2006221206.tif 000138
【００９４】
【表７８】
2006221206.tif 000139
【００９５】
【表７９】
2006221206.tif 000140
【００９６】
【表８０】
2006221206.tif 000141
【００９７】
【表８１】
2006221206.tif 000142
【００９８】
【表８２】
2006221206.tif 000143
【００９９】
【表８３】
2006221206.tif 000144
【０１００】
【表８４】
2006221206.tif 000145
【０１０１】
【表８５】
2006221206.tif 000146
【０１０２】
【表８６】
2006221206.tif 000147
【０１０３】
【表８７】
2006221206.tif 000148
【０１０４】
【表８８】
2006221206.tif 000149
【０１０５】
【表８９】
2006221206.tif 000150
【０１０６】
【表９０】
2006221206.tif 000151
【０１０７】
【表９１】
2006221206.tif 000152
【０１０８】
【表９２】
2006221206.tif 000153
【０１０９】
【表９３】
2006221206.tif 000154
【０１１０】
【表９４】
2006221206.tif 000155
【０１１１】
【表９５】
2006221206.tif 000156
【０１１２】
【表９６】
2006221206.tif 000157
【０１１３】
【表９７】
2006221206.tif 000158
【０１１４】
【表９８】
2006221206.tif 000159
【０１１５】
【表９９】
2006221206.tif 000160
【０１１６】
【表１００】
2006221206.tif 000161
【０１１７】
【表１０１】
2006221206.tif 000162
【０１１８】
【表１０２】
2006221206.tif 000163
【０１１９】
【表１０３】
2006221206.tif 000164
【０１２０】
【表１０４】
2006221206.tif 000165
【０１２１】
【表１０５】
2006221206.tif 000166
【０１２２】
【表１０６】
2006221206.tif 000167
【０１２３】
【表１０７】
2006221206.tif 000168
【０１２４】
【表１０８】
2006221206.tif 000169
【０１２５】
【表１０９】
2006221206.tif 000170
【０１２６】
【表１１０】
2006221206.tif 000171
【０１２７】
【表１１１】
2006221206.tif 000172
【０１２８】
【表１１２】
2006221206.tif 000173
【０１２９】
【表１１３】
2006221206.tif 000174
【０１３０】
【表１１４】
2006221206.tif 000175
【０１３１】
【表１１５】
2006221206.tif 000176
【０１３２】
【表１１６】
2006221206.tif 000177
【０１３３】
【表１１７】
2006221206.tif 000178
【０１３４】
【表１１８】
2006221206.tif 000179
【０１３５】
【表１１９】
2006221206.tif 000180
【０１３６】
【表１２０】
2006221206.tif 000181
【０１３７】
【表１２１】
2006221206.tif 000182
【０１３８】
【表１２２】
2006221206.tif 000183
【０１３９】
【表１２３】
2006221206.tif 000184
【０１４０】
【表１２４】
2006221206.tif 000185
【０１４１】
【表１２５】
2006221206.tif 000186
【０１４２】
【表１２６】
2006221206.tif 000187
【０１４３】
【表１２７】
2006221206.tif 000188
【０１４４】
【表１２８】
2006221206.tif 000189
【０１４５】
【表１２９】
2006221206.tif 000190
【０１４６】
【表１３０】
2006221206.tif 000191
【０１４７】
【表１３１】
2006221206.tif 000192
【０１４８】
【表１３２】
2006221206.tif 000193
【０１４９】
【表１３３】
2006221206.tif 000194
【０１５０】
【表１３４】
2006221206.tif 000195
【０１５１】
【表１３５】
2006221206.tif 000196
【０１５２】
【表１３６】
2006221206.tif 000197
【０１５３】
【表１３７】
2006221206.tif 000198
【０１５４】
【表１３８】
2006221206.tif 000199
【０１５５】
【表１３９】
2006221206.tif 000200
【０１５６】
【表１４０】
2006221206.tif 000201
【０１５７】
【表１４１】
2006221206.tif 000202
【０１５８】
【表１４２】
2006221206.tif 000203
【０１５９】
【表１４３】
2006221206.tif 000204
【０１６０】
【表１４４】
2006221206.tif 000205
【０１６１】
【表１４５】
2006221206.tif 000206
【０１６２】
【表１４６】
2006221206.tif 000207
【０１６３】
【表１４７】
2006221206.tif 000208
【０１６４】
【表１４８】
2006221206.tif 000209
【０１６５】
【表１４９】
2006221206.tif 000210
【０１６６】
【表１５０】
2006221206.tif 000211
【０１６７】
【表１５１】
2006221206.tif 000212
【０１６８】
【表１５２】
2006221206.tif 000213
【０１６９】
【表１５３】
2006221206.tif 000214
【０１７０】
【表１５４】
2006221206.tif 000215
【０１７１】
【表１５５】
2006221206.tif 000216
【０１７２】
【表１５６】
2006221206.tif 000217
【０１７３】
【表１５７】
2006221206.tif 000218
【０１７４】
【表１５８】
2006221206.tif 000219
【０１７５】
【表１５９】
2006221206.tif 000220
【０１７６】
【表１６０】
2006221206.tif 000221
【０１７７】
【表１６１】
2006221206.tif 000222
【０１７８】
【表１６２】
2006221206.tif 000223
【０１７９】
【表１６３】
2006221206.tif 000224
【０１８０】
【表１６４】
2006221206.tif 000225
【０１８１】
【表１６５】
2006221206.tif 000226
【０１８２】
【表１６６】
2006221206.tif 000227
【０１８３】
【表１６７】
2006221206.tif 000228
【０１８４】
【表１６８】
2006221206.tif 000229
【０１８５】
【表１６９】
2006221206.tif 000230
【０１８６】
【表１７０】
2006221206.tif 000231
【０１８７】
【表１７１】
2006221206.tif 000232
【０１８８】
【表１７２】
2006221206.tif 000233
【０１８９】
【表１７３】
2006221206.tif 000234
【０１９０】
【表１７４】
2006221206.tif 000235
【０１９１】
【表１７５】
2006221206.tif 000236
【０１９２】
【表１７６】
2006221206.tif 000237
【０１９３】
【表１７７】
2006221206.tif 000238
【０１９４】
【表１７８】
2006221206.tif 000239
【０１９５】
【表１７９】
2006221206.tif 000240
【０１９６】
【表１８０】
2006221206.tif 000241
【０１９７】
【表１８１】
2006221206.tif 000242
【０１９８】
【表１８２】
2006221206.tif 000243
【０１９９】
【表１８３】
2006221206.tif 000244
【０２００】
【表１８４】
2006221206.tif 000245
【０２０１】
【表１８５】
2006221206.tif 000246
【０２０２】
【表１８６】
2006221206.tif 000247
【０２０３】
【表１８７】
2006221206.tif 000248
【０２０４】
【表１８８】
2006221206.tif 000249
【０２０５】
【表１８９】
2006221206.tif 000250
【０２０６】
【表１９０】
2006221206.tif 000251
【０２０７】
【表１９１】
2006221206.tif 000252
【０２０８】
【表１９２】
2006221206.tif 000253
【０２０９】
【表１９３】
2006221206.tif 000254
【０２１０】
【表１９４】
2006221206.tif 000255
【０２１１】
【表１９５】
2006221206.tif 000256
【０２１２】
【表１９６】
2006221206.tif 000257
【０２１３】
【表１９７】
2006221206.tif 000258
【０２１４】
【表１９８】
2006221206.tif 000259
【０２１５】
【表１９９】
2006221206.tif 000260
【０２１６】
【表２００】
2006221206.tif 000261
【０２１７】
【表２０１】
2006221206.tif 000262
【０２１８】
【表２０２】
2006221206.tif 000263
【０２１９】
【表２０３】
2006221206.tif 000264
【０２２０】
【表２０４】
2006221206.tif 000265
【０２２１】
【表２０５】
2006221206.tif 000266
【０２２２】
これら化合物の混合比は、一般式（１）で示される化合物と一般式（２）〜（２８）でそれぞれ示される化合物から選択された少なくとも１種とが、５：９５〜９５：５の範囲にあると良好な結果が得られる。また、これら電荷輸送材料の使用量は、積層感光体では電荷輸送層の全構成材料に対して１５ないし７５重量％、好ましくは２５ないし６５重量％である。
【０２２３】
また、一般式（１）で示される化合物と一般式（２）〜（２８）でそれぞれ示される化合物から選択された少なくとも１種とからなる電荷輸送材料のほかに、さらに公知の電子輸送性電荷輸送材料および／または正孔輸送性電荷輸送材料を併用してもよい。
【０２２４】
電荷輸送材料とともに電荷輸送層１９に使用されるバインダー樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース樹脂、エチルセルロース樹脂、ポリビニルブチラール、ポリビニルホルマール、ポリビニルトルエン、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。
【０２２５】
溶剤としては、テトラヒドロフラン、ジオキサン、トルエン、２−ブタノン、モノクロルベンゼン、ジクロルエタン、塩化メチレンなどが用いられる。
【０２２６】
電荷輸送層１９の厚さは、５〜１００μｍが適当である。
【０２２７】
本発明において、電荷輸送層１９中に可塑剤やレべリング剤を添加してもよい。可塑剤としては、ジブチルフタレート、ジオクチルフタレートなど一般の樹脂の可塑剤として使用されているものがそのまま使用でき、その使用量は、バインダー樹脂に対して０〜３０重量％程度が適当である。レベリング剤としては、ジメチルシリコーンオイル、メチルフェニルシリコーンオイルなどのシリコーンオイル類や、側鎖にパーフルオロアルキル基を有するポリマーあるいはオリゴマーが使用され、その使用量はバインダー樹脂に対して、０〜１重量％が適当である。
【０２２８】
次に感光層が単層構成（図１）の場合について述べる。この場合に用いられる材料も多くは電荷発生材料と電荷輸送材料よりなる機能分離型で用いられるものと同じものが挙げられる。
【０２２９】
即ち、少なくとも電荷発生材料および一般式（１）で示される化合物と一般式（２）〜（２８）でそれぞれ示される化合物から選択された少なくとも１種とからなる電荷輸送材料を、バインダー樹脂とともに適当な溶剤に溶解ないし分散し、これを塗布、乾燥することによって形成できる。また、必要により可塑剤やレべリング剤等を添加することもできる。バインダー樹脂としては、先に電荷輸送層１９で挙げたバインダー樹脂をそのまま用いることができるほかに、電荷発生層１７で挙げたバインダー樹脂を混合してもよい。
【０２３０】
ピリリウム系染料、ビスフェノールＡ系ポリカーボネートから形成される共晶錯体に一般式（１）で示される化合物と一般式（２）〜（２８）でそれぞれ示される化合物から選択された少なくとも１種とからなる電荷輸送材料を添加した感光層も単層感光層として用いることができる。
【０２３１】
さらに、一般式（１）で示される化合物と一般式（２）〜（２８）でそれぞれ示される化合物から選択された少なくとも１種とからなる電荷輸送材料およびバインダー樹脂を主成分としてなり、電荷発生材料を有効成分として含まない単層感光層も青色光〜紫外光に感度を有する感光体として有用である。
【０２３２】
単層感光層における上記特定の２種類の電荷輸送材料の混合比は、積層感光層の場合と同様、５：９５〜９５：５の範囲が好ましく、その使用量は単層感光層の全構成材料に対して５ないし７５重量％、好ましくは１０〜６５重量％である。また、単層感光層の膜厚は５〜１００μｍが適当である。
【０２３３】
本発明の電子写真感光体には、導電性支持体１１と感光層との間に下引き層を設けることができる。下引き層は一般に樹脂を主成分とするが、これらの樹脂はその上に感光層を溶剤でもって塗布することを考えると、一般の有機溶剤に対して耐溶解性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等、三次元網目構造を形成する硬化型樹脂などが挙げられる。
【０２３４】
また、下引き層にはモアレ防止、残留電位の低減等のために酸化チタン、シリカ、アルミナ、酸化ジルコニウム、酸化スズ、酸化インジウム等で例示できる金属酸化物の微粉末を加えてもよい。これらの下引き層は、前述の感光層のごとく適当な溶媒、塗工法を用いて形成することができる。
【０２３５】
更に本発明の下引き層として、シランカップリング剤、チタンカップリング剤、クロムカップリング剤等を使用して、例えばゾル−ゲル法等により形成した金属酸化物層も有用である。
【０２３６】
この他に、本発明の下引き層にはＡｌ２Ｏ３を陽極酸化にて設けたものや、ポリパラキシリレン（パリレン）等の有機物や、ＳｉＯ、ＳｎＯ２、ＴｉＯ２、ＩＴＯ，ＣｅＯ２等の無機物を真空薄膜作製法にて設けたものも良好に使用できる。下引き層の膜厚は０〜５μｍが適当である。
【０２３７】
本発明の電子写真感光体には、感光層保護の目的で、保護層が感光層の上に設けられることもある。これに使用される材料としては、ＡＢＳ樹脂、ＡＣＳ樹脂、オレフィン〜ビニルモノマー共重合体、塩素化ポリエーテル、アリル樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルペンテン、ポリプロピレン、ポリフェニレンオキシド、ポリスルホン、ＡＳ樹脂、ＡＢ樹脂、ＢＳ樹脂、ポリウレタン、ポリ塩化ビニル、ポリ塩化ビニリデン、エポキシ樹脂等の樹脂が挙げられる。
【０２３８】
保護層にはその他、耐摩耗性を向上する目的で、ポリテトラフルオロエチレンのようなフッ素樹脂、シリコーン樹脂およびこれら樹脂に酸化チタン、酸化スズ、チタン酸カリウム等の無機材料を分散したもの等を添加することができる。保護層の形成法としては、通常の塗布法が採用される。なお、保護層の厚さは、０．５〜１０μｍ程度が適当である。また、以上のほかに真空薄膜作製法にて形成したｉ−Ｃ，ａ−ＳｉＣなど公知の材料も保護層として用いることができる。
【０２３９】
本発明においては、感光層と保護層との間に別の中間層を設けることも可能である。中間層には、一般にバインダー樹脂を主成分として用いる。これら樹脂としては、ポリアミド、アルコール可溶性ナイロン、水溶性ポリビニルブチラール、ポリビニルブチラール、ポリビニルアルコールなどが挙げられる。中間層の形成法としては、前述のごとく通常の塗布法が採用される。なお、中間層の厚さは０．０５〜２μｍ程度が適当である。
【実施例１】
【０２４０】
次に実施例を示すが、実施例は本発明を詳しく説明するものであり、本発明が実施例によって制約されるものではない。なお、実施例中の部はすべて重量部である。
【実施例２】
【０２４１】
先ず電荷輸送材料として一般式（１）および一般式（２）で示される化合物を併用した場合について、実施例１から４および比較例１から４により説明する。
【０２４２】
〔実施例１〕
外径７０ｍｍのアルミニウムシリンダー上に、下記組成の下引層塗工液、電荷発生層塗工液、電荷輸送層塗工液を順次、塗布・乾燥して各々３μｍの下引層、０．２μｍの電荷発生層、２２μｍの電荷輸送層を形成し、本発明の電子写真感光体を作製した。
〔下引層塗工液〕
オイルフリーアルキッド樹脂  （大日本インキ化学社製：べッコライトＭ６４０１）  １５部
メラミン樹脂  （大日本インキ化学社製：スーパーベッカミンＧ−８２１）１０部
二酸化チタン（石原産業社製：タイペーク  Ｒ−６７０）  ５０部
２−ブタノン  ４０部
〔電荷発生層塗工液〕
下記構造式の電荷発生材料  ５部
【化６１】
2006221206.tif 000267
ポリビニルブチラール樹脂  （電気化学工業社製：デンカブチラール  ＃５０００−Ａ）  ２部
シクロヘキサノン  ２００部
４−メチル−２−ペンタノン  １５０部
〔電荷輸送層塗工液〕
化合物ＮＯ．２−５の化合物  ３部
化合物ＮＯ．１−１の化合物  ６部
ポリカーボネート（帝人化成社製：パンライトＫ−１３００）  １０部
テトラヒドロフラン  ７５部
【０２４３】
〔比較例１〕
実施例１の電荷輸送層塗工液を下記組成のものに変えた以外は実施例１と同様にして比較例の電子写真感光体を作製した。
〔電荷輸送層塗工液〕
化合物ＮＯ．２−５の化合物  ９部
ポリカーボネート  （帝人化成社製：パンライトＫ−１３００）  １０部
テトラヒドロフラン  ７５部
【０２４４】
〔実施例２〕
アルミニウムシリンダー表面を陽極酸化処理した後、封孔処理を行った。この上に、下記電荷発生層塗工液、電荷輸送層塗工液を順次塗布・乾燥して各々０．２μｍの電荷発生層、２０μｍの電荷輸送層を形成し本発明の電子写真感光体を作製した。
〔電荷発生層塗工液〕
Ｘ型無金属フタロシアニン  （大日本インキ化学社製：ファストゲンブルー８１２０Ｂ）  ３部
ポリビニルブチラール樹脂  （積水化学工業社製：エスレック  ＢＬ−Ｓ）  １部
シクロヘキサノン  ２５０部
テトラヒドロフラン  ５０部
〔電荷輸送層塗工液〕
化合物ＮＯ．２−２２の化合物  ２部
化合物ＮＯ．１−６の化合物  ８部
ポリカーボネート  （帝人化成社製：パンライトＬ−１２５０）  １０部
塩化メチレン  ８０部
【０２４５】
〔比較例２〕
実施例２の電荷輸送層塗工液において、化合物ＮＯ．２−２２の化合物を添加しないこと以外は実施例２と同様にして比較例の電子写真感光体を作製した。
【０２４６】
〔実施例３〕
アルミニウムシリンダー上に、下記組成の下引層塗工液、電荷発生層塗工液、電荷輸送層塗工液を、順次塗布・乾燥して各々２μｍの下引層、０．２μｍの電荷発生層、２０μｍの電荷輸送層を形成し、本発明の電子写真感光体を作製した。
〔下引層塗工液〕
アルコール可溶性ナイロン  （東レ社製：アミランＣＭ−８０００）  １０部
二酸化チタン（石原産業社製：タイペークＣＲ−ＥＬ）  ４０部
メタノール  １２０部
ｎ−ブタノール  ６０部
〔電荷発生層塗工液〕
下記構造式の電荷発生材料  ３部
【化６２】
2006221206.tif 000268
ポリエステル（東洋紡社製：バイロン  ２００）  １部
シクロヘキサノン  １５０部
シクロヘキサン  １００部
〔電荷輸送層塗工液〕
化合物ＮＯ．２−３２の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０２４７】
〔比較例３〕
実施例３の電荷輸送層塗工液を下記組成のものにした以外は実施例３と同様にして比較例の電子写真感光体を作製した。
〔電荷輸送層塗工液〕
化合物ＮＯ．２−３２の化合物  ８部
ポリカーボネート樹脂  （三菱瓦斯化学社製：ユーピロン  Ｚ−３００）  １０部
塩化メチレン  ５０部
１，２−ジクロロエタン  ３５部
【０２４８】
〔実施例４〕
アルミニウムシリンダー上に下記組成の感光層塗工液を塗布・乾燥し、厚さ２６μｍの単層感光層を形成し、本発明の電子写真感光体を作製した。
下記構造式の電荷発生材料  ３部
【化６３】
2006221206.tif 000269
ポリカーボネート  （帝人化成社製：パンライトＫ−１３００）  ２１部
化合物ＮＯ．２−５の化合物  ８部
化合物ＮＯ．１−１の化合物  １０部
テトラヒドラフラン  ２００部
【０２４９】
〔比較例４〕
アルミニウムシリンダー上に下記組成の感光層塗工液を塗布・乾燥し、厚さ２３μｍの単層感光層を形成し、比較例の電子写真感光体を作製した。
〔感光層塗工液〕
実施例４と同じ電荷発生材料  ３部
ポリカーボネート  （帝人化成社製、パンライトＫ−１３００）  ２１部
化合物ＮＯ．２−５の化合物  １８部
テトラヒドロフラン  ２００部
【０２５０】
以上の実施例１〜４および比較例１〜４の各感光体を特開昭６０−１００１６７号公報に開示されている評価装置を用いて次のような測定を行なった。コロナ放電電圧−６．０ｋＶ（または＋５．６ｋＶ）で帯電２０秒後の電位Ｖｍ（Ｖ）、暗減衰２０秒後の電位Ｖｏ（Ｖ）、強度６ｌｕｘの白色光による露光２０秒後の残留電位ＶＲ（Ｖ）、更に電位Ｖｏを１／２に減衰させるのに必要な露光量Ｅ１／２［ｌｕｘ・ｓｅｃ］を測定した。電位保持率＝Ｖｏ／Ｖｍと定義する。また、各感光体をリコー製複写機ＦＴ−３３００（ないしは感光体を正帯電できるように改造したもの）に搭載して連続３万枚の複写を行い、異常画像の有無を目視により判定した。また、複写試験終了後の各感光体は、上記と同じ方法で感光体特性を測定した。試験結果を表２０６に示す。
【０２５１】
【表２０６】
2006221206.tif 000270
【実施例３】
【０２５２】
次に電荷輸送材料として一般式（１）および一般式（３）で示される化合物を併用した場合について、実施例５から８および比較例５から８により説明する。
【０２５３】
〔実施例５〕
実施例１の電荷輸送層塗工液を下記組成のものにした以外は実施例１と同様にして本発明の電子写真感光体を作製した。
〔電荷輸送層塗工液〕
化合物ＮＯ．３−２の化合物  ３部
化合物ＮＯ．１−１の化合物  ６部
ポリカーボネート（帝人化成社製：パンライトＫ−１３００）  １０部
テトラヒドロフラン  ７５部
【０２５４】
〔比較例５〕
実施例５の電荷輸送層塗工液を下記組成のものにした以外は実施例５と同様にして比較例の電子写真感光体を作製した。
〔電荷輸送層塗工液〕
化合物ＮＯ．３−２の化合物  ９部
ポリカーボネート（帝人化成社製：パンライトＫ−１３００）  １０部
テトラヒドロフラン  ７５部
【０２５５】
〔実施例６〕
実施例２の電荷輸送層塗工液を下記組成のものにした以外は実施例２と同様にして本発明の電子写真感光体を作製した。
〔電荷輸送層塗工液〕
化合物ＮＯ．３−７の化合物  ２部
化合物ＮＯ．１−６の化合物  ８部
ポリカーボネート（帝人化成社製：パンライトＫ−１３００）  １０部
塩化メチレン  ８０部
【０２５６】
〔比較例６〕
実施例６の電荷輸送層塗工液において、化合物ＮＯ．３−７の化合物を添加しないこと以外は実施例６と同様にして比較例の電子写真感光体を作製した。
【０２５７】
〔実施例７〕
実施例３の電荷輸送層塗工液を下記組成のものに変えた以外は実施例３と同様にして本発明の電子写真感光体を作製した。
〔電荷輸送層塗工液〕
化合物ＮＯ．３−１８の化合物  ４部
化合物ＮＯ．１−８の化合物  ４部
ポリカーボネート（三菱瓦斯化学社製：ユーピロンＺ−３００）１０部
塩化メチレン  ５０部
１，２−ジクロロエタン  ３５部
【０２５８】
〔比較例７〕
実施例７の電荷輸送層塗工液を下記組成のものに変えた以外は実施例７と同様にして比較例の電子写真感光体を作製した。
〔電荷輸送層塗工液〕
化合物ＮＯ．３−１８の化合物  ８部
ポリカーボネート（三菱瓦斯化学社製：ユーピロンＺ−３００）１０部
塩化メチレン  ５０部
１，２−ジクロロエタン  ３５部
【０２５９】
〔実施例８〕
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料  ３部
ポリカーボネート（帝人化成社製：パンライトＫ−１３００）  ２１部
化合物ＮＯ．３−２の化合物  ８部
化合物ＮＯ．１−１の化合物  １０部
テトラヒドロフラン  ２００部
【０２６０】
〔比較例８〕
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料  ３部
ポリカーボネート（帝人化成社製：パンライトＫ−１３００）  ２１部
化合物ＮＯ．３−２の化合物  １８部
テトラヒドロフラン  ２００部
【０２６１】
以上の実施例５〜８および比較例５〜８の各感光体を前出と同じ方法で感光体特性を測定した。試験結果を表２０７に示す。
【０２６２】
【表２０７】
2006221206.tif 000271
【実施例４】
【０２６３】
次に電荷輸送材料として一般式（１）で示される化合物と一般式（４）で示される化合物を併用した場合について、実施例９から１２および比較例９から１２により説明する。
【０２６４】
〔実施例９〕
実施例１の電荷輸送層塗工液を下記組成のものに変えた以外は実施例１と同様にして本発明の電子写真感光体を作製した。
〔電荷輸送層塗工液〕
化合物ＮＯ．４−３２の化合物  ３部
化合物ＮＯ．１−１の化合物  ６部
ポリカーボネート（帝人化成社製：パンライトＫ−１３００）  １０部
テトラヒドロフラン  ７５部
【０２６５】
〔比較例９〕
実施例９の電荷輸送層塗工液を下記組成のものに変えた以外は実施例９と同様にして比較例の電子写真感光体を作製した。
〔電荷輸送層塗工液〕
化合物ＮＯ．４−３２の化合物  ９部
ポリカーボネート  （帝人化成社製：パンライトＫ−１３００）  １０部
テトラヒドロフラン  ７５部
【０２６６】
〔実施例１０〕
実施例２の電荷輸送層塗工液を下記組成のものに変えた以外は実施例２と同様にして本発明の電子写真感光体を作製した。
〔電荷輸送層塗工液〕
化合物ＮＯ．４−１３の化合物  ２部
化合物ＮＯ．１−６の化合物  ８部
ポリカーボネート  （帝人化成社製：パンライトＬ−１２５０）  １０部
塩化メチレン  ８０部
【０２６７】
〔比較例１０〕
実施例１０の電荷輸送層塗工液において、化合物ＮＯ．４−１３の化合物を添加しないこと以外は実施例１０と同様にして比較例の電子写真感光体を作製した。
【０２６８】
〔実施例１１〕
実施例３の電荷輸送層塗工液を下記組成のものに変えた以外は実施例３と同様にして本発明の電子写真感光体を作製した。
〔電荷輸送層塗工液〕
化合物ＮＯ４−３７の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０２６９】
〔比較例１１〕
実施例１１の電荷輸送層塗工液を下記組成のものに変えた以外は実施例１１と同様にして比較例の電子写真感光体を作製した。
〔電荷輸送層塗工液〕
化合物ＮＯ．４−３７の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０２７０】
〔実施例１２〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．４−３２の化合物  ８部
化合物ＮＯ．１−１の化合物  １０部
テトラヒドロフラン  ２００部
【０２７１】
〔比較例１２〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．４−３２の化合物  １８部
テトラヒドロフラン  ２００部
【０２７２】
以上の実施例９〜１２および比較例９〜１２の各感光体を前出と同じ方法で感光体特性を測定した。試験結果を表２０８に示す。
【０２７３】
【表２０８】
2006221206.tif 000272
【実施例５】
【０２７４】
次に電荷輸送材料として一般式（１）で示される化合物と一般式（５）で示される化合物を併用した場合について、実施例１３から１６および比較例１３から１６により説明する。
【０２７５】
〔実施例１３〕
実施例１の電荷輸送層塗工液を下記組成のものに変えた以外は実施例１と同様にして本発明の電子写真感光体を作製した。
〔電荷輸送層塗工液〕
化合物ＮＯ．５−３８の化合物  ３部
化合物ＮＯ．１−１の化合物  ６部
ポリカーボネート（帝人化成社製：パンライトＫ−１３００）  １０部
テトラヒドロフラン  ７５部
【０２７６】
〔比較例１３〕
実施例９の電荷輸送層塗工液を下記組成のものに変えた以外は実施例９と同様にして比較例の電子写真感光体を作製した。
〔電荷輸送層塗工液〕
化合物ＮＯ．５−３８の化合物  ９部
ポリカーボネート  （帝人化成社製：パンライトＫ−１３００）  １０部
テトラヒドロフラン  ７５部
【０２７７】
〔実施例１４〕
実施例２の電荷輸送層塗工液を下記組成のものに変えた以外は実施例２と同様にして本発明の電子写真感光体を作製した。
〔電荷輸送層塗工液〕
化合物ＮＯ．５−５２の化合物  ２部
化合物ＮＯ．１−６の化合物  ８部
ポリカーボネート  （帝人化成社製：パンライトＬ−１２５０）  １０部
塩化メチレン  ８０部
【０２７８】
〔比較例１４〕
実施例１４の電荷輸送層塗工液において、化合物ＮＯ．５−５２の化合物を添加しないこと以外は実施例１４と同様にして比較例の電子写真感光体を作製した。
【０２７９】
〔実施例１５〕
実施例３の電荷輸送層塗工液を下記組成のものに変えた以外は実施例３と同様にして本発明の電子写真感光体を作製した。
〔電荷輸送層塗工液〕
化合物ＮＯ５−４４の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０２８０】
〔比較例１５〕
実施例１５の電荷輸送層塗工液を下記組成のものに変えた以外は実施例１５と同様にして比較例の電子写真感光体を作製した。
〔電荷輸送層塗工液〕
化合物ＮＯ．５−４４の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０２８１】
〔実施例１６〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．５−３８の化合物  ８部
化合物ＮＯ．１−１の化合物  １０部
テトラヒドロフラン  ２００部
【０２８２】
〔比較例１６〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．５−３８の化合物  １８部
テトラヒドロフラン  ２００部
【０２８３】
以上の実施例１３〜１６および比較例１３〜１６の各感光体を前出と同じ方法で感光体特性を測定した。試験結果を表２０９に示す。
【０２８４】
【表２０９】
2006221206.tif 000273
【実施例６】
【０２８５】
次に電荷輸送材料として一般式（１）で示される化合物と一般式（６）で示される化合物を併用した場合について、実施例１７から２０および比較例１７から２０により説明する。
【０２８６】
〔実施例１７〕
実施例１の電荷輸送層塗工液を下記組成のものに変えた以外は実施例１と同様にして本発明の電子写真感光体を作製した。
〔電荷輸送層塗工液〕
化合物ＮＯ．６−２４の化合物  ３部
化合物ＮＯ．１−１の化合物  ６部
ポリカーボネート（帝人化成社製：パンライトＫ−１３００）  １０部
テトラヒドロフラン  ７５部
【０２８７】
〔比較例１７〕
実施例１７の電荷輸送層塗工液を下記組成のものに変えた以外は実施例１７と同様にして比較例の電子写真感光体を作製した。
〔電荷輸送層塗工液〕
化合物ＮＯ．６−２４の化合物  ９部
ポリカーボネート  （帝人化成社製：パンライトＫ−１３００）  １０部
テトラヒドロフラン  ７５部
【０２８８】
〔実施例１８〕
実施例２の電荷輸送層塗工液を下記組成のものに変えた以外は実施例２と同様にして本発明の電子写真感光体を作製した。
〔電荷輸送層塗工液〕
化合物ＮＯ．６−２２の化合物  ２部
化合物ＮＯ．１−６の化合物  ８部
ポリカーボネート  （帝人化成社製：パンライトＬ−１２５０）  １０部
塩化メチレン  ８０部
【０２８９】
〔比較例１８〕
実施例１８の電荷輸送層塗工液において、化合物ＮＯ．６−２２の化合物を添加しないこと以外は実施例１８と同様にして比較例の電子写真感光体を作製した。
【０２９０】
〔実施例１９〕
実施例３の電荷輸送層塗工液を下記組成のものに変えた以外は実施例３と同様にして本発明の電子写真感光体を作製した。
〔電荷輸送層塗工液〕
化合物ＮＯ６−１５の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０２９１】
〔比較例１９〕
実施例１９の電荷輸送層塗工液を下記組成のものに変えた以外は実施例１９と同様にして比較例の電子写真感光体を作製した。
〔電荷輸送層塗工液〕
化合物ＮＯ．６−１５の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０２９２】
〔実施例２０〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．６−２４の化合物  ８部
化合物ＮＯ．１−１の化合物  １０部
テトラヒドロフラン  ２００部
【０２９３】
〔比較例２０〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．６−２４の化合物  １８部
テトラヒドロフラン  ２００部
【０２９４】
以上の実施例１７〜２０および比較例１７〜２０の各感光体を前出と同じ方法で感光体特性を測定した。試験結果を表２１０に示す。
【０２９５】
【表２１０】
2006221206.tif 000274
【実施例７】
【０２９６】
次に電荷輸送材料として一般式（１）で示される化合物と一般式（７）で示される化合物を併用した場合について、実施例２１から２４および比較例２１から２４により説明する。
【０２９７】
〔実施例２１〕
実施例１の電荷輸送層塗工液を下記組成のものに変えた以外は実施例１と同様にして本発明の電子写真感光体を作製した。
〔電荷輸送層塗工液〕
化合物ＮＯ．７−６の化合物  ３部
化合物ＮＯ．１−１の化合物  ６部
ポリカーボネート（帝人化成社製：パンライトＫ−１３００）  １０部
テトラヒドロフラン  ７５部
【０２９８】
〔比較例２１〕
実施例２１の電荷輸送層塗工液を下記組成のものに変えた以外は実施例２１と同様にして比較例の電子写真感光体を作製した。
〔電荷輸送層塗工液〕
化合物ＮＯ．７−６の化合物  ９部
ポリカーボネート  （帝人化成社製：パンライトＫ−１３００）  １０部
テトラヒドロフラン  ７５部
【０２９９】
〔実施例２２〕
実施例２の電荷輸送層塗工液を下記組成のものに変えた以外は実施例２と同様にして本発明の電子写真感光体を作製した。
〔電荷輸送層塗工液〕
化合物ＮＯ．７−１の化合物  ２部
化合物ＮＯ．１−６の化合物  ８部
ポリカーボネート  （帝人化成社製：パンライトＬ−１２５０）  １０部
塩化メチレン  ８０部
【０３００】
〔比較例２２〕
実施例２２の電荷輸送層塗工液において、化合物ＮＯ．７−１の化合物を添加しないこと以外は実施例２２と同様にして比較例の電子写真感光体を作製した。
【０３０１】
〔実施例２３〕
実施例３の電荷輸送層塗工液を下記組成のものに変えた以外は実施例３と同様にして本発明の電子写真感光体を作製した。
〔電荷輸送層塗工液〕
化合物ＮＯ７−８の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３０２】
〔比較例２３〕
実施例２３の電荷輸送層塗工液を下記組成のものに変えた以外は実施例２３と同様にして比較例の電子写真感光体を作製した。
〔電荷輸送層塗工液〕
化合物ＮＯ．７−８の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３０３】
〔実施例２４〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．７−６の化合物  ８部
化合物ＮＯ．１−１の化合物  １０部
テトラヒドロフラン  ２００部
【０３０４】
〔比較例２４〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．７−６の化合物  １８部
テトラヒドロフラン  ２００部
【０３０５】
以上の実施例２１〜２４および比較例２１〜２４の各感光体を前出と同じ方法で感光体特性を測定した。試験結果を表２１１に示す。
【０３０６】
【表２１１】
2006221206.tif 000275
【実施例８】
【０３０７】
次に電荷輸送材料として一般式（１）で示される化合物と一般式（８）で示される化合物を併用した場合について、実施例２５から２８および比較例２５から２８により説明する。
【０３０８】
〔実施例２５〕
実施例１の電荷輸送層塗工液を下記組成のものに変えた以外は実施例１と同様にして本発明の電子写真感光体を作製した。
〔電荷輸送層塗工液〕
化合物ＮＯ．８−６０の化合物  ３部
化合物ＮＯ．１−１の化合物  ６部
ポリカーボネート（帝人化成社製：パンライトＫ−１３００）  １０部
テトラヒドロフラン  ７５部
【０３０９】
〔比較例２５〕
実施例２５の電荷輸送層塗工液を下記組成のものに変えた以外は実施例２５と同様にして比較例の電子写真感光体を作製した。
〔電荷輸送層塗工液〕
化合物ＮＯ．８−６０の化合物  ９部
ポリカーボネート  （帝人化成社製：パンライトＫ−１３００）  １０部
テトラヒドロフラン  ７５部
【０３１０】
〔実施例２６〕
実施例２の電荷輸送層塗工液を下記組成のものに変えた以外は実施例２と同様にして本発明の電子写真感光体を作製した。
〔電荷輸送層塗工液〕
化合物ＮＯ．８−３６の化合物  ２部
化合物ＮＯ．１−６の化合物  ８部
ポリカーボネート  （帝人化成社製：パンライトＬ−１２５０）  １０部
塩化メチレン  ８０部
【０３１１】
〔比較例２６〕
実施例２６の電荷輸送層塗工液において、化合物ＮＯ．８−３６の化合物を添加しないこと以外は実施例２６と同様にして比較例の電子写真感光体を作製した。
【０３１２】
〔実施例２７〕
実施例３の電荷輸送層塗工液を下記組成のものに変えた以外は実施例３と同様にして本発明の電子写真感光体を作製した。
〔電荷輸送層塗工液〕
化合物ＮＯ８−２１の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３１３】
〔比較例２７〕
実施例２７の電荷輸送層塗工液を下記組成のものに変えた以外は実施例２７と同様にして比較例の電子写真感光体を作製した。
〔電荷輸送層塗工液〕
化合物ＮＯ．８−２１の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３１４】
〔実施例２８〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．８−６０の化合物  ８部
化合物ＮＯ．１−１の化合物  １０部
テトラヒドロフラン  ２００部
【０３１５】
〔比較例２８〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．８−６０の化合物  １８部
テトラヒドロフラン  ２００部
【０３１６】
以上の実施例２５〜２８および比較例２５〜２８の各感光体を前出と同じ方法で感光体特性を測定した。試験結果を表２１２に示す。
【０３１７】
【表２１２】
2006221206.tif 000276
【実施例９】
【０３１８】
次に電荷輸送材料として一般式（１）で示される化合物と一般式（９）で示される化合物を併用した場合について、実施例２９から３２および比較例２９から３２により説明する。
【０３１９】
〔実施例２９〕
実施例１の電荷輸送層塗工液を下記組成のものに変えた以外は実施例１と同様にして本発明の電子写真感光体を作製した。
〔電荷輸送層塗工液〕
化合物ＮＯ．９−１０の化合物  ３部
化合物ＮＯ．１−１の化合物  ６部
ポリカーボネート（帝人化成社製：パンライトＫ−１３００）  １０部
テトラヒドロフラン  ７５部
【０３２０】
〔比較例２９〕
実施例２９の電荷輸送層塗工液を下記組成のものに変えた以外は実施例２９と同様にして比較例の電子写真感光体を作製した。
〔電荷輸送層塗工液〕
化合物ＮＯ．９−１０の化合物  ９部
ポリカーボネート  （帝人化成社製：パンライトＫ−１３００）  １０部
テトラヒドロフラン  ７５部
【０３２１】
〔実施例３０〕
実施例２の電荷輸送層塗工液を下記組成のものに変えた以外は実施例２と同様にして本発明の電子写真感光体を作製した。
〔電荷輸送層塗工液〕
化合物ＮＯ．９−１１の化合物  ２部
化合物ＮＯ．１−６の化合物  ８部
ポリカーボネート  （帝人化成社製：パンライトＬ−１２５０）  １０部
塩化メチレン  ８０部
【０３２２】
〔比較例３０〕
実施例３０の電荷輸送層塗工液において、化合物ＮＯ．９−１１の化合物を添加しないこと以外は実施例３０と同様にして比較例の電子写真感光体を作製した。
【０３２３】
〔実施例３１〕
実施例３の電荷輸送層塗工液を下記組成のものに変えた以外は実施例３と同様にして本発明の電子写真感光体を作製した。
〔電荷輸送層塗工液〕
化合物ＮＯ９−２３の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３２４】
〔比較例３１〕
実施例３１の電荷輸送層塗工液を下記組成のものに変えた以外は実施例３１と同様にして比較例の電子写真感光体を作製した。
〔電荷輸送層塗工液〕
化合物ＮＯ．９−２３の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３２５】
〔実施例３２〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．９−１０の化合物  ８部
化合物ＮＯ．１−１の化合物  １０部
テトラヒドロフラン  ２００部
【０３２６】
〔比較例３２〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．９−１０の化合物  １８部
テトラヒドロフラン  ２００部
【０３２７】
以上の実施例２９〜３２および比較例の２９〜３２の各感光体を前出と同じ方法で感光体特性を測定した。試験結果を表２１３に示す。
【０３２８】
【表２１３】
2006221206.tif 000277
【実施例１０】
【０３２９】
次に電荷輸送材料として一般式（１）で示される化合物と一般式（１０）で示される化合物を併用した場合について、実施例３３から３６および比較例３３から３６により説明する。
【０３３０】
〔実施例３３〕
実施例１の電荷輸送層塗工液を下記組成のものに変えた以外は実施例１と同様にして本発明の電子写真感光体を作製した。
〔電荷輸送層塗工液〕
化合物ＮＯ．１０−６の化合物  ３部
化合物ＮＯ．１−１の化合物  ６部
ポリカーボネート（帝人化成社製：パンライトＫ−１３００）  １０部
テトラヒドロフラン  ７５部
【０３３１】
〔比較例３３〕
実施例３３の電荷輸送層塗工液を下記組成のものに変えた以外は実施例３３と同様にして比較例の電子写真感光体を作製した。
〔電荷輸送層塗工液〕
化合物ＮＯ．１０−６の化合物  ９部
ポリカーボネート  （帝人化成社製：パンライトＫ−１３００）  １０部
テトラヒドロフラン  ７５部
【０３３２】
〔実施例３４〕
実施例２の電荷輸送層塗工液を下記組成のものに変えた以外は実施例２と同様にして本発明の電子写真感光体を作製した。
〔電荷輸送層塗工液〕
化合物ＮＯ．１０−２３の化合物  ２部
化合物ＮＯ．１−６の化合物  ８部
ポリカーボネート  （帝人化成社製：パンライトＬ−１２５０）  １０部
塩化メチレン  ８０部
【０３３３】
〔比較例３４〕
実施例３４の電荷輸送層塗工液において、化合物ＮＯ．１０−２３の化合物を添加しないこと以外は実施例３４と同様にして比較例の電子写真感光体を作製した。
【０３３４】
〔実施例３５〕
実施例３の電荷輸送層塗工液を下記組成のものに変えた以外は実施例３と同様にして本発明の電子写真感光体を作製した。
〔電荷輸送層塗工液〕
化合物ＮＯ．１０−１９の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３３５】
〔比較例３５〕
実施例３５の電荷輸送層塗工液を下記組成のものに変えた以外は実施例３５と同様にして比較例の電子写真感光体を作製した。
〔電荷輸送層塗工液〕
化合物ＮＯ．１０−１９の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３３６】
〔実施例３６〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１０−６の化合物  ８部  化合物ＮＯ．１−１の化合物  １０部
テトラヒドロフラン  ２００部
【０３３７】
〔比較例３６〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１０−６の化合物  １８部
テトラヒドロフラン  ２００部
【０３３８】
以上の実施例３３〜３６および比較例の３３〜３６の各感光体を前出と同じ方法で感光体特性を測定した。試験結果を表２１４に示す。
【０３３９】
【表２１４】
2006221206.tif 000278
【実施例１１】
【０３４０】
次に電荷輸送材料として一般式（１）で示される化合物と一般式（１１）で示される化合物を併用した場合について、実施例３７から４０および比較例３７から４０により説明する。
【０３４１】
〔実施例３７〕
実施例１の電荷輸送層塗工液を下記組成のものに変えた以外は実施例１と同様にして本発明の電子写真感光体を作製した。
〔電荷輸送層塗工液〕
化合物ＮＯ．１１−１の化合物  ３部
化合物ＮＯ．１−１の化合物  ６部
ポリカーボネート（帝人化成社製：パンライトＫ−１３００）  １０部
テトラヒドロフラン  ７５部
【０３４２】
〔比較例３７〕
実施例３７の電荷輸送層塗工液を下記組成のものに変えた以外は実施例３７と同様にして比較例の電子写真感光体を作製した。
〔電荷輸送層塗工液〕
化合物ＮＯ．１１−１の化合物  ９部
ポリカーボネート  （帝人化成社製：パンライトＫ−１３００）  １０部
テトラヒドロフラン  ７５部
【０３４３】
〔実施例３８〕
実施例２の電荷輸送層塗工液を下記組成のものに変えた以外は実施例２と同様にして本発明の電子写真感光体を作製した。
〔電荷輸送層塗工液〕
化合物ＮＯ．１１−７の化合物  ２部
化合物ＮＯ．１−６の化合物  ８部
ポリカーボネート  （帝人化成社製：パンライトＬ−１２５０）  １０部
塩化メチレン  ８０部
【０３４４】
〔比較例３８〕
実施例３８の電荷輸送層塗工液において、化合物ＮＯ．１１−７の化合物を添加しないこと以外は実施例３８と同様にして比較例の電子写真感光体を作製した。
【０３４５】
〔実施例３９〕
実施例３の電荷輸送層塗工液を下記組成のものに変えた以外は実施例３と同様にして本発明の電子写真感光体を作製した。
〔電荷輸送層塗工液〕
化合物ＮＯ．１１−９２の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３４６】
〔比較例３９〕
実施例３９の電荷輸送層塗工液を下記組成のものに変えた以外は実施例３９と同様にして比較例の電子写真感光体を作製した。
〔電荷輸送層塗工液〕
化合物ＮＯ．１１−９２の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３４７】
〔実施例４０〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１１−１の化合物  ８部
化合物ＮＯ．１−１の化合物  １０部
テトラヒドロフラン  ２００部
【０３４８】
〔比較例４０〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１１−１の化合物  １８部
テトラヒドロフラン  ２００部
【０３４９】
以上の実施例３７〜４０および比較例の３７〜４０の各感光体を前出と同じ方法で感光体特性を測定した。試験結果を表２１５に示す。
【０３５０】
【表２１５】
2006221206.tif 000279
【実施例１２】
【０３５１】
次に電荷輸送材料として一般式（１）で示される化合物と一般式（１２）で示される化合物を併用した場合について、実施例４１から４４および比較例４１から４４により説明する。
【０３５２】
〔実施例４１〕
実施例１の電荷輸送層塗工液を下記組成のものに変えた以外は実施例１と同様にして本発明の電子写真感光体を作製した。
〔電荷輸送層塗工液〕
化合物ＮＯ．１２−２の化合物  ３部
化合物ＮＯ．１−１の化合物  ６部
ポリカーボネート（帝人化成社製：パンライトＫ−１３００）  １０部
テトラヒドロフラン  ７５部
【０３５３】
〔比較例４１〕
実施例４１の電荷輸送層塗工液を下記組成のものに変えた以外は実施例４１と同様にして比較例の電子写真感光体を作製した。
〔電荷輸送層塗工液〕
化合物ＮＯ．１２−２の化合物  ９部
ポリカーボネート  （帝人化成社製：パンライトＫ−１３００）  １０部
テトラヒドロフラン  ７５部
【０３５４】
〔実施例４２〕
実施例２の電荷輸送層塗工液を下記組成のものに変えた以外は実施例２と同様にして本発明の電子写真感光体を作製した。
〔電荷輸送層塗工液〕
化合物ＮＯ．１２−８２の化合物  ２部
化合物ＮＯ．１−６の化合物  ８部
ポリカーボネート  （帝人化成社製：パンライトＬ−１２５０）  １０部
塩化メチレン  ８０部
【０３５５】
〔比較例４２〕
実施例４２の電荷輸送層塗工液において、化合物ＮＯ．１２−８２の化合物を添加しないこと以外は実施例４２と同様にして比較例の電子写真感光体を作製した。
【０３５６】
〔実施例４３〕
実施例３の電荷輸送層塗工液を下記組成のものに変えた以外は実施例３と同様にして本発明の電子写真感光体を作製した。
〔電荷輸送層塗工液〕
化合物ＮＯ．１２−１２の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３５７】
〔比較例４３〕
実施例４３の電荷輸送層塗工液を下記組成のものに変えた以外は実施例４３と同様にして比較例の電子写真感光体を作製した。
〔電荷輸送層塗工液〕
化合物ＮＯ．１２−１２の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３５８】
〔実施例４４〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１２−２の化合物  ８部
化合物ＮＯ．１−１の化合物  １０部
テトラヒドロフラン  ２００部
【０３５９】
〔比較例４４〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１２−２の化合物  １８部
テトラヒドロフラン  ２００部
【０３６０】
以上の実施例４１〜４４および比較例の４１〜４４の各感光体を前出と同じ方法で感光体特性を測定した。試験結果を表２１６に示す。
【０３６１】
【表２１６】
2006221206.tif 000280
【実施例１３】
【０３６２】
次に電荷輸送材料として一般式（１）で示される化合物と一般式（１３）で示される化合物を併用した場合について、実施例４５から４８および比較例４５から４８により説明する。
【０３６３】
〔実施例４５〕
実施例１の電荷輸送層塗工液を下記組成のものに変えた以外は実施例１と同様にして本発明の電子写真感光体を作製した。
〔電荷輸送層塗工液〕
化合物ＮＯ．１３−２の化合物  ３部
化合物ＮＯ．１−１の化合物  ６部
ポリカーボネート（帝人化成社製：パンライトＫ−１３００）  １０部
テトラヒドロフラン  ７５部
【０３６４】
〔比較例４５〕
実施例４５の電荷輸送層塗工液を下記組成のものに変えた以外は実施例４５と同様にして比較例の電子写真感光体を作製した。
〔電荷輸送層塗工液〕
化合物ＮＯ．１３−２の化合物  ９部
ポリカーボネート  （帝人化成社製：パンライトＫ−１３００）  １０部
テトラヒドロフラン  ７５部
【０３６５】
〔実施例４６〕
実施例２の電荷輸送層塗工液を下記組成のものに変えた以外は実施例２と同様にして本発明の電子写真感光体を作製した。
〔電荷輸送層塗工液〕
化合物ＮＯ．１３−１９の化合物  ２部
化合物ＮＯ．１−６の化合物  ８部
ポリカーボネート  （帝人化成社製：パンライトＬ−１２５０）  １０部
塩化メチレン  ８０部
【０３６６】
〔比較例４６〕
実施例４６の電荷輸送層塗工液において、化合物ＮＯ．１３−１９の化合物を添加しないこと以外は実施例４６と同様にして比較例の電子写真感光体を作製した。
【０３６７】
〔実施例４７〕
実施例３の電荷輸送層塗工液を下記組成のものに変えた以外は実施例３と同様にして本発明の電子写真感光体を作製した。
〔電荷輸送層塗工液〕
化合物ＮＯ．１３−５２の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３６８】
〔比較例４７〕
実施例４７の電荷輸送層塗工液を下記組成のものに変えた以外は実施例４７と同様にして比較例の電子写真感光体を作製した。
〔電荷輸送層塗工液〕
化合物ＮＯ．１３−５２の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３６９】
〔実施例４８〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１３−２の化合物  ８部
化合物ＮＯ．１−１の化合物  １０部
テトラヒドロフラン  ２００部
【０３７０】
〔比較例４８〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１３−２の化合物  １８部
テトラヒドロフラン  ２００部
【０３７１】
以上の実施例４５〜４８および比較例の４５〜４８の各感光体を前出と同じ方法で感光体特性を測定した。試験結果を表２１７に示す。
【０３７２】
【表２１７】
2006221206.tif 000281
【実施例１４】
【０３７３】
次に電荷輸送材料として一般式（１）で示される化合物と一般式（１４）で示される化合物を併用した場合について、実施例４９から５２および比較例４９から５２により説明する。
【０３７４】
〔実施例４９〕
実施例１の電荷輸送層塗工液を下記組成のものに変えた以外は実施例１と同様にして本発明の電子写真感光体を作製した。
〔電荷輸送層塗工液〕
化合物ＮＯ．１４−２の化合物  ３部
化合物ＮＯ．１−１の化合物  ６部
ポリカーボネート（帝人化成社製：パンライトＫ−１３００）  １０部
テトラヒドロフラン  ７５部
【０３７５】
〔比較例４９〕
実施例４９の電荷輸送層塗工液を下記組成のものに変えた以外は実施例４９と同様にして比較例の電子写真感光体を作製した。
〔電荷輸送層塗工液〕
化合物ＮＯ．１４−２の化合物  ９部
ポリカーボネート  （帝人化成社製：パンライトＫ−１３００）  １０部
テトラヒドロフラン  ７５部
【０３７６】
〔実施例５０〕
実施例２の電荷輸送層塗工液を下記組成のものに変えた以外は実施例２と同様にして本発明の電子写真感光体を作製した。
〔電荷輸送層塗工液〕
化合物ＮＯ．１４−２１の化合物  ２部
化合物ＮＯ．１−６の化合物  ８部
ポリカーボネート  （帝人化成社製：パンライトＬ−１２５０）  １０部
塩化メチレン  ８０部
【０３７７】
〔比較例５０〕
実施例５０の電荷輸送層塗工液において、化合物ＮＯ．１４−２１の化合物を添加しないこと以外は実施例５０と同様にして比較例の電子写真感光体を作製した。
【０３７８】
〔実施例５１〕
実施例３の電荷輸送層塗工液を下記組成のものに変えた以外は実施例３と同様にして本発明の電子写真感光体を作製した。
〔電荷輸送層塗工液〕
化合物ＮＯ．１４−４４の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３７９】
〔比較例５１〕
実施例５１の電荷輸送層塗工液を下記組成のものに変えた以外は実施例５１と同様にして比較例の電子写真感光体を作製した。
〔電荷輸送層塗工液〕
化合物ＮＯ．１４−４４の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３８０】
〔実施例５２〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１４−２の化合物  ８部
化合物ＮＯ．１−１の化合物  １０部
テトラヒドロフラン  ２００部
【０３８１】
〔比較例５２〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１４−２の化合物  １８部
テトラヒドロフラン  ２００部
【０３８２】
以上の実施例４９〜５２および比較例の４９〜５２の各感光体を前出と同じ方法で感光体特性を測定した。試験結果を表２１８に示す。
【０３８３】
【表２１８】
2006221206.tif 000282
【実施例１５】
【０３８４】
次に電荷輸送材料として一般式（１）で示される化合物と一般式（１５）で示される化合物を併用した場合について、実施例５３から５６および比較例５３から５６により説明する。
【０３８５】
〔実施例５３〕
実施例１の電荷輸送層塗工液を下記組成のものに変えた以外は実施例１と同様にして本発明の電子写真感光体を作製した。
〔電荷輸送層塗工液〕
化合物ＮＯ．１５−１の化合物  ３部
化合物ＮＯ．１−１の化合物  ６部
ポリカーボネート（帝人化成社製：パンライトＫ−１３００）  １０部
テトラヒドロフラン  ７５部
【０３８６】
〔比較例５３〕
実施例５３の電荷輸送層塗工液を下記組成のものに変えた以外は実施例５３と同様にして比較例の電子写真感光体を作製した。
〔電荷輸送層塗工液〕
化合物ＮＯ．１５−１の化合物  ９部
ポリカーボネート  （帝人化成社製：パンライトＫ−１３００）  １０部
テトラヒドロフラン  ７５部
【０３８７】
〔実施例５４〕
実施例２の電荷輸送層塗工液を下記組成のものに変えた以外は実施例２と同様にして本発明の電子写真感光体を作製した。
〔電荷輸送層塗工液〕
化合物ＮＯ．１５−５の化合物  ２部
化合物ＮＯ．１−６の化合物  ８部
ポリカーボネート  （帝人化成社製：パンライトＬ−１２５０）  １０部
塩化メチレン  ８０部
【０３８８】
〔比較例５４〕
実施例５４の電荷輸送層塗工液において、化合物ＮＯ．１５−５の化合物を添加しないこと以外は実施例５４と同様にして比較例の電子写真感光体を作製した。
【０３８９】
〔実施例５５〕
実施例３の電荷輸送層塗工液を下記組成のものに変えた以外は実施例３と同様にして本発明の電子写真感光体を作製した。
〔電荷輸送層塗工液〕
化合物ＮＯ．１５−９の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０３９０】
〔比較例５５〕
実施例５５の電荷輸送層塗工液を下記組成のものに変えた以外は実施例５５と同様にして比較例の電子写真感光体を作製した。
〔電荷輸送層塗工液〕
化合物ＮＯ．１５−９の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０３９１】
〔実施例５６〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１５−１の化合物  ８部
化合物ＮＯ．１−１の化合物  １０部
テトラヒドロフラン  ２００部
【０３９２】
〔比較例５６〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１５−１の化合物  １８部
テトラヒドロフラン  ２００部
【０３９３】
以上の実施例５３〜５６および比較例の５３〜５６の各感光体を前出と同じ方法で感光体特性を測定した。試験結果を表２１９に示す。
【０３９４】
【表２１９】
2006221206.tif 000283
【実施例１６】
【０３９５】
次に電荷輸送材料として一般式（１）で示される化合物と一般式（１６）で示される化合物を併用した場合について、実施例５７から６０および比較例５７から６０により説明する。
【０３９６】
〔実施例５７〕
実施例１の電荷輸送層塗工液を下記組成のものに変えた以外は実施例１と同様にして本発明の電子写真感光体を作製した。
〔電荷輸送層塗工液〕
化合物ＮＯ．１６−１０の化合物  ３部
化合物ＮＯ．１−１の化合物  ６部
ポリカーボネート（帝人化成社製：パンライトＫ−１３００）  １０部
テトラヒドロフラン  ７５部
【０３９７】
〔比較例５７〕
実施例５７の電荷輸送層塗工液を下記組成のものに変えた以外は実施例５７と同様にして比較例の電子写真感光体を作製した。
〔電荷輸送層塗工液〕
化合物ＮＯ．１６−１０の化合物  ９部
ポリカーボネート  （帝人化成社製：パンライトＫ−１３００）  １０部
テトラヒドロフラン  ７５部
【０３９８】
〔実施例５８〕
実施例２の電荷輸送層塗工液を下記組成のものに変えた以外は実施例２と同様にして本発明の電子写真感光体を作製した。
〔電荷輸送層塗工液〕
化合物ＮＯ．１６−７の化合物  ２部
化合物ＮＯ．１−６の化合物  ８部
ポリカーボネート  （帝人化成社製：パンライトＬ−１２５０）  １０部
塩化メチレン  ８０部
【０３９９】
〔比較例５８〕
実施例５８の電荷輸送層塗工液において、化合物ＮＯ．１６−７の化合物を添加しないこと以外は実施例５８と同様にして比較例の電子写真感光体を作製した。
【０４００】
〔実施例５９〕
実施例３の電荷輸送層塗工液を下記組成のものに変えた以外は実施例３と同様にして本発明の電子写真感光体を作製した。
〔電荷輸送層塗工液〕
化合物ＮＯ．１６−２７の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４０１】
〔比較例５９〕
実施例５９の電荷輸送層塗工液を下記組成のものに変えた以外は実施例５９と同様にして比較例の電子写真感光体を作製した。
〔電荷輸送層塗工液〕
化合物ＮＯ．１６−２７の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４０２】
〔実施例６０〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１６−１０の化合物  ８部
化合物ＮＯ．１−１の化合物  １０部
テトラヒドロフラン  ２００部
【０４０３】
〔比較例６０〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１６−１０の化合物  １８部
テトラヒドロフラン  ２００部
【０４０４】
以上の実施例５７〜６０および比較例の５７〜６０の各感光体を前出と同じ方法で感光体特性を測定した。試験結果を表２２０に示す。
【０４０５】
【表２２０】
2006221206.tif 000284
【実施例１７】
【０４０６】
次に電荷輸送材料として一般式（１）で示される化合物と一般式（１７）で示される化合物を併用した場合について、実施例６１から６４および比較例６１から６４により説明する。
【０４０７】
〔実施例６１〕
実施例１の電荷輸送層塗工液を下記組成のものに変えた以外は実施例１と同様にして本発明の電子写真感光体を作製した。
〔電荷輸送層塗工液〕
化合物ＮＯ．１７−１０の化合物  ３部
化合物ＮＯ．１−１の化合物  ６部
ポリカーボネート（帝人化成社製：パンライトＫ−１３００）  １０部
テトラヒドロフラン  ７５部
【０４０８】
〔比較例６１〕
実施例６１の電荷輸送層塗工液を下記組成のものに変えた以外は実施例６１と同様にして比較例の電子写真感光体を作製した。
〔電荷輸送層塗工液〕
化合物ＮＯ．１７−１０の化合物  ９部
ポリカーボネート  （帝人化成社製：パンライトＫ−１３００）  １０部
テトラヒドロフラン  ７５部
【０４０９】
〔実施例６２〕
実施例２の電荷輸送層塗工液を下記組成のものに変えた以外は実施例２と同様にして本発明の電子写真感光体を作製した。
〔電荷輸送層塗工液〕
化合物ＮＯ．１７−７の化合物  ２部
化合物ＮＯ．１−６の化合物  ８部
ポリカーボネート  （帝人化成社製：パンライトＬ−１２５０）  １０部
塩化メチレン  ８０部
【０４１０】
〔比較例６２〕
実施例６２の電荷輸送層塗工液において、化合物ＮＯ．１７−７の化合物を添加しないこと以外は実施例６２と同様にして比較例の電子写真感光体を作製した。
【０４１１】
〔実施例６３〕
実施例３の電荷輸送層塗工液を下記組成のものに変えた以外は実施例３と同様にして本発明の電子写真感光体を作製した。
〔電荷輸送層塗工液〕
化合物ＮＯ．１７−２７の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４１２】
〔比較例６３〕
実施例６３の電荷輸送層塗工液を下記組成のものに変えた以外は実施例６３と同様にして比較例の電子写真感光体を作製した。
〔電荷輸送層塗工液〕
化合物ＮＯ．１７−２７の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４１３】
〔実施例６４〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１７−１０の化合物  ８部
化合物ＮＯ．１−１の化合物  １０部
テトラヒドロフラン  ２００部
【０４１４】
〔比較例６４〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１７−１０の化合物  １８部
テトラヒドロフラン  ２００部
【０４１５】
以上の実施例６１〜６４および比較例の６１〜６４の各感光体を前出と同じ方法で感光体特性を測定した。試験結果を表２２１に示す。
【０４１６】
【表２２１】
2006221206.tif 000285
【実施例１８】
【０４１７】
次に電荷輸送材料として一般式（１）で示される化合物と一般式（１８）で示される化合物を併用した場合について、実施例６５から６８および比較例６５から６８により説明する。
【０４１８】
〔実施例６５〕
実施例１の電荷輸送層塗工液を下記組成のものに変えた以外は実施例１と同様にして本発明の電子写真感光体を作製した。
〔電荷輸送層塗工液〕
化合物ＮＯ．１８−１１の化合物  ３部
化合物ＮＯ．１−１の化合物  ６部
ポリカーボネート（帝人化成社製：パンライトＫ−１３００）  １０部
テトラヒドロフラン  ７５部
【０４１９】
〔比較例６５〕
実施例６５の電荷輸送層塗工液を下記組成のものに変えた以外は実施例６５と同様にして比較例の電子写真感光体を作製した。
〔電荷輸送層塗工液〕
化合物ＮＯ．１８−１１の化合物  ９部
ポリカーボネート  （帝人化成社製：パンライトＫ−１３００）  １０部
テトラヒドロフラン  ７５部
【０４２０】
〔実施例６６〕
実施例２の電荷輸送層塗工液を下記組成のものに変えた以外は実施例２と同様にして本発明の電子写真感光体を作製した。
〔電荷輸送層塗工液〕
化合物ＮＯ．１８−４の化合物  ２部
化合物ＮＯ．１−６の化合物  ８部
ポリカーボネート  （帝人化成社製：パンライトＬ−１２５０）  １０部
塩化メチレン  ８０部
【０４２１】
〔比較例６６〕
実施例６６の電荷輸送層塗工液において、化合物ＮＯ．１８−４の化合物を添加しないこと以外は実施例６６と同様にして比較例の電子写真感光体を作製した。
【０４２２】
〔実施例６７〕
実施例３の電荷輸送層塗工液を下記組成のものに変えた以外は実施例３と同様にして本発明の電子写真感光体を作製した。
〔電荷輸送層塗工液〕
化合物ＮＯ．１８−６３の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４２３】
〔比較例６７〕
実施例６７の電荷輸送層塗工液を下記組成のものに変えた以外は実施例６７と同様にして比較例の電子写真感光体を作製した。
〔電荷輸送層塗工液〕
化合物ＮＯ．１８−６３の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４２４】
〔実施例６８〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１８−１１の化合物  ８部
化合物ＮＯ．１−１の化合物  １０部
テトラヒドロフラン  ２００部
【０４２５】
〔比較例６８〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１８−１１の化合物  １８部
テトラヒドロフラン  ２００部
【０４２６】
以上の実施例６５〜６８および比較例の６５〜６８の各感光体を前出と同じ方法で感光体特性を測定した。試験結果を表２２２に示す。
【０４２７】
【表２２２】
2006221206.tif 000286
【実施例１９】
【０４２８】
次に電荷輸送材料として一般式（１）で示される化合物と一般式（１９）で示される化合物を併用した場合について、実施例６９から７２および比較例６９から７２により説明する。
【０４２９】
〔実施例６９〕
実施例１の電荷輸送層塗工液を下記組成のものに変えた以外は実施例１と同様にして本発明の電子写真感光体を作製した。
〔電荷輸送層塗工液〕
化合物ＮＯ．１９−１の化合物  ３部
化合物ＮＯ．１−１の化合物  ６部
ポリカーボネート（帝人化成社製：パンライトＫ−１３００）  １０部
テトラヒドロフラン  ７５部
【０４３０】
〔比較例６９〕
実施例６９の電荷輸送層塗工液を下記組成のものに変えた以外は実施例６９と同様にして比較例の電子写真感光体を作製した。
〔電荷輸送層塗工液〕
化合物ＮＯ．１９−１の化合物  ９部
ポリカーボネート  （帝人化成社製：パンライトＫ−１３００）  １０部
テトラヒドロフラン  ７５部
【０４３１】
〔実施例７０〕
実施例２の電荷輸送層塗工液を下記組成のものに変えた以外は実施例２と同様にして本発明の電子写真感光体を作製した。
〔電荷輸送層塗工液〕
化合物ＮＯ．１９−８の化合物  ２部
化合物ＮＯ．１−６の化合物  ８部
ポリカーボネート  （帝人化成社製：パンライトＬ−１２５０）  １０部
塩化メチレン  ８０部
【０４３２】
〔比較例７０〕
実施例７０の電荷輸送層塗工液において、化合物ＮＯ．１９−８の化合物を添加しないこと以外は実施例７０と同様にして比較例の電子写真感光体を作製した。
【０４３３】
〔実施例７１〕
実施例３の電荷輸送層塗工液を下記組成のものに変えた以外は実施例３と同様にして本発明の電子写真感光体を作製した。
〔電荷輸送層塗工液〕
化合物ＮＯ．１９−２０の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４３４】
〔比較例７１〕
実施例７１の電荷輸送層塗工液を下記組成のものに変えた以外は実施例７１と同様にして比較例の電子写真感光体を作製した。
〔電荷輸送層塗工液〕
化合物ＮＯ．１９−２０の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４３５】
〔実施例７２〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１９−１の化合物  ８部
化合物ＮＯ．１−１の化合物  １０部
テトラヒドロフラン  ２００部
【０４３６】
〔比較例７２〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．１９−１の化合物  １８部
テトラヒドロフラン  ２００部
【０４３７】
以上の実施例６９〜７２および比較例の６９〜７２の各感光体を前出と同じ方法で感光体特性を測定した。試験結果を表２２３に示す。
【０４３８】
【表２２３】
2006221206.tif 000287
【実施例２０】
【０４３９】
次に電荷輸送材料として一般式（１）で示される化合物と一般式（２０）で示される化合物を併用した場合について、実施例７３から７６および比較例７３から７６により説明する。
【０４４０】
〔実施例７３〕
実施例１の電荷輸送層塗工液を下記組成のものに変えた以外は実施例１と同様にして本発明の電子写真感光体を作製した。
〔電荷輸送層塗工液〕
化合物ＮＯ．２０−１の化合物  ３部
化合物ＮＯ．１−１の化合物  ６部
ポリカーボネート（帝人化成社製：パンライトＫ−１３００）  １０部
テトラヒドロフラン  ７５部
【０４４１】
〔比較例７３〕
実施例７３の電荷輸送層塗工液を下記組成のものに変えた以外は実施例７３と同様にして比較例の電子写真感光体を作製した。
〔電荷輸送層塗工液〕
化合物ＮＯ．２０−１の化合物  ９部
ポリカーボネート  （帝人化成社製：パンライトＫ−１３００）  １０部
テトラヒドロフラン  ７５部
【０４４２】
〔実施例７４〕
実施例２の電荷輸送層塗工液を下記組成のものに変えた以外は実施例２と同様にして本発明の電子写真感光体を作製した。
〔電荷輸送層塗工液〕
化合物ＮＯ．２０−５の化合物  ２部
化合物ＮＯ．１−６の化合物  ８部
ポリカーボネート  （帝人化成社製：パンライトＬ−１２５０）  １０部
塩化メチレン  ８０部
【０４４３】
〔比較例７４〕
実施例７４の電荷輸送層塗工液において、化合物ＮＯ．２０−５の化合物を添加しないこと以外は実施例７４と同様にして比較例の電子写真感光体を作製した。
【０４４４】
〔実施例７５〕
実施例３の電荷輸送層塗工液を下記組成のものに変えた以外は実施例３と同様にして本発明の電子写真感光体を作製した。
〔電荷輸送層塗工液〕
化合物ＮＯ．２０−１２の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４４５】
〔比較例７５〕
実施例７５の電荷輸送層塗工液を下記組成のものに変えた以外は実施例７５と同様にして比較例の電子写真感光体を作製した。
〔電荷輸送層塗工液〕
化合物ＮＯ．２０−１２の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４４６】
〔実施例７６〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２０−１の化合物  ８部
化合物ＮＯ．１−１の化合物  １０部
テトラヒドロフラン  ２００部
【０４４７】
〔比較例７６〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷
【０４４８】
以上の実施例７３〜７６および比較例の７３〜７６の各感光体を前出と同じ方法で感光体特性を測定した。試験結果を表２２４に示す。
【０４４９】
【表２２４】
2006221206.tif 000288
【実施例２１】
【０４５０】
次に電荷輸送材料として一般式（１）で示される化合物と一般式（２１）で示される化合物を併用した場合について、実施例７７から８０および比較例７７から８０により説明する。
【０４５１】
〔実施例７７〕
実施例１の電荷輸送層塗工液を下記組成のものに変えた以外は実施例１と同様にして本発明の電子写真感光体を作製した。
〔電荷輸送層塗工液〕
化合物ＮＯ．２１−１の化合物  ３部
化合物ＮＯ．１−１の化合物  ６部
ポリカーボネート（帝人化成社製：パンライトＫ−１３００）  １０部
テトラヒドロフラン  ７５部
【０４５２】
〔比較例７７〕
実施例７７の電荷輸送層塗工液を下記組成のものに変えた以外は実施例７７と同様にして比較例の電子写真感光体を作製した。
〔電荷輸送層塗工液〕
化合物ＮＯ．２１−１の化合物  ９部
ポリカーボネート  （帝人化成社製：パンライトＫ−１３００）  １０部
テトラヒドロフラン  ７５部
【０４５３】
〔実施例７８〕
実施例２の電荷輸送層塗工液を下記組成のものに変えた以外は実施例２と同様にして本発明の電子写真感光体を作製した。
〔電荷輸送層塗工液〕
化合物ＮＯ．２１−１９の化合物  ２部
化合物ＮＯ．１−６の化合物  ８部
ポリカーボネート  （帝人化成社製：パンライトＬ−１２５０）  １０部
塩化メチレン  ８０部
【０４５４】
〔比較例７８〕
実施例７８の電荷輸送層塗工液において、化合物ＮＯ．２１−１９の化合物を添加しないこと以外は実施例７８と同様にして比較例の電子写真感光体を作製した。
【０４５５】
〔実施例７９〕
実施例３の電荷輸送層塗工液を下記組成のものに変えた以外は実施例３と同様にして本発明の電子写真感光体を作製した。
〔電荷輸送層塗工液〕
化合物ＮＯ．２１−２５の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４５６】
〔比較例７９〕
実施例７９の電荷輸送層塗工液を下記組成のものに変えた以外は実施例７９と同様にして比較例の電子写真感光体を作製した。
〔電荷輸送層塗工液〕
化合物ＮＯ．２１−２５の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４５７】
〔実施例８０〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２１−１の化合物  ８部
化合物ＮＯ．１−１の化合物  １０部
テトラヒドロフラン  ２００部
【０４５８】
〔比較例８０〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２１−１の化合物  １８部
テトラヒドロフラン  ２００部
【０４５９】
以上の実施例７７〜８０および比較例の７７〜８０の各感光体を前出と同じ方法で感光体特性を測定した。試験結果を表２２５に示す。
【０４６０】
【表２２５】
2006221206.tif 000289
【実施例２２】
【０４６１】
次に電荷輸送材料として一般式（１）で示される化合物と一般式（２２）で示される化合物を併用した場合について、実施例８１から８４および比較例８１から８４により説明する。
【０４６２】
〔実施例８１〕
実施例１の電荷輸送層塗工液を下記組成のものに変えた以外は実施例１と同様にして本発明の電子写真感光体を作製した。
〔電荷輸送層塗工液〕
化合物ＮＯ．２２−１の化合物  ３部
化合物ＮＯ．１−１の化合物  ６部
ポリカーボネート（帝人化成社製：パンライトＫ−１３００）  １０部
テトラヒドロフラン  ７５部
【０４６３】
〔比較例８１〕
実施例８１の電荷輸送層塗工液を下記組成のものに変えた以外は実施例８１と同様にして比較例の電子写真感光体を作製した。
〔電荷輸送層塗工液〕
化合物ＮＯ．２２−１の化合物  ９部
ポリカーボネート  （帝人化成社製：パンライトＫ−１３００）  １０部
テトラヒドロフラン  ７５部
【０４６４】
〔実施例８２〕
実施例２の電荷輸送層塗工液を下記組成のものに変えた以外は実施例２と同様にして本発明の電子写真感光体を作製した。
〔電荷輸送層塗工液〕
化合物ＮＯ．２２−３１の化合物  ２部
化合物ＮＯ．１−６の化合物  ８部
ポリカーボネート  （帝人化成社製：パンライトＬ−１２５０）  １０部
塩化メチレン  ８０部
【０４６５】
〔比較例８２〕
実施例８２の電荷輸送層塗工液において、化合物ＮＯ．２２−３１の化合物を添加しないこと以外は実施例８２と同様にして比較例の電子写真感光体を作製した。
【０４６６】
〔実施例８３〕
実施例３の電荷輸送層塗工液を下記組成のものに変えた以外は実施例３と同様にして本発明の電子写真感光体を作製した。
〔電荷輸送層塗工液〕
化合物ＮＯ．２２−８の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４６７】
〔比較例８３〕
実施例８３の電荷輸送層塗工液を下記組成のものに変えた以外は実施例８３と同様にして比較例の電子写真感光体を作製した。
〔電荷輸送層塗工液〕
化合物ＮＯ．２２−８の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４６８】
〔実施例８４〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２２−１の化合物  ８部
化合物ＮＯ．１−１の化合物  １０部
テトラヒドロフラン  ２００部
【０４６９】
〔比較例８４〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２２−１の化合物  １８部
テトラヒドロフラン  ２００部
【０４７０】
以上の実施例８１〜８４および比較例の８１〜８４の各感光体を前出と同じ方法で感光体特性を測定した。試験結果を表２２６に示す。
【０４７１】
【表２２６】
2006221206.tif 000290
【実施例２３】
【０４７２】
次に電荷輸送材料として一般式（１）で示される化合物と一般式（２３）で示される化合物を併用した場合について、実施例８５から８８および比較例８５から８８により説明する。
【０４７３】
〔実施例８５〕
実施例１の電荷輸送層塗工液を下記組成のものに変えた以外は実施例１と同様にして本発明の電子写真感光体を作製した。
〔電荷輸送層塗工液〕
化合物ＮＯ．２３−１の化合物  ３部
化合物ＮＯ．１−１の化合物  ６部
ポリカーボネート（帝人化成社製：パンライトＫ−１３００）  １０部
テトラヒドロフラン  ７５部
【０４７４】
〔比較例８５〕
実施例８５の電荷輸送層塗工液を下記組成のものに変えた以外は実施例８５と同様にして比較例の電子写真感光体を作製した。
〔電荷輸送層塗工液〕
化合物ＮＯ．２３−１の化合物  ９部
ポリカーボネート  （帝人化成社製：パンライトＫ−１３００）  １０部
テトラヒドロフラン  ７５部
【０４７５】
〔実施例８６〕
実施例２の電荷輸送層塗工液を下記組成のものに変えた以外は実施例２と同様にして本発明の電子写真感光体を作製した。
〔電荷輸送層塗工液〕
化合物ＮＯ．２３−５０の化合物  ２部
化合物ＮＯ．１−６の化合物  ８部
ポリカーボネート  （帝人化成社製：パンライトＬ−１２５０）  １０部
塩化メチレン  ８０部
【０４７６】
〔比較例８６〕
実施例８６の電荷輸送層塗工液において、化合物ＮＯ．２３−５０の化合物を添加しないこと以外は実施例８６と同様にして比較例の電子写真感光体を作製した。
【０４７７】
〔実施例８７〕
実施例３の電荷輸送層塗工液を下記組成のものに変えた以外は実施例３と同様にして本発明の電子写真感光体を作製した。
〔電荷輸送層塗工液〕
化合物ＮＯ．２３−８の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４７８】
〔比較例８７〕
実施例８７の電荷輸送層塗工液を下記組成のものに変えた以外は実施例８７と同様にして比較例の電子写真感光体を作製した。
〔電荷輸送層塗工液〕
化合物ＮＯ．２３−８の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４７９】
〔実施例８８〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２３−１の化合物  ８部
化合物ＮＯ．１−１の化合物  １０部
テトラヒドロフラン  ２００部
【０４８０】
〔比較例８８〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２３−１の化合物  １８部
テトラヒドロフラン  ２００部
【０４８１】
以上の実施例８５〜８８および比較例の８５〜８８の各感光体を前出と同じ方法で感光体特性を測定した。試験結果を表２２７に示す。
【０４８２】
【表２２７】
2006221206.tif 000291
【実施例２４】
【０４８３】
次に電荷輸送材料として一般式（１）で示される化合物と一般式（２４）で示される化合物を併用した場合について、実施例８９から９２および比較例８９から９２により説明する。
【０４８４】
〔実施例８９〕
実施例１の電荷輸送層塗工液を下記組成のものに変えた以外は実施例１と同様にして本発明の電子写真感光体を作製した。
〔電荷輸送層塗工液〕
化合物ＮＯ．２４−８の化合物  ３部
化合物ＮＯ．１−１の化合物  ６部
ポリカーボネート（帝人化成社製：パンライトＫ−１３００）  １０部
テトラヒドロフラン  ７５部
【０４８５】
〔比較例８９〕
実施例８９の電荷輸送層塗工液を下記組成のものに変えた以外は実施例８９と同様にして比較例の電子写真感光体を作製した。
〔電荷輸送層塗工液〕
化合物ＮＯ．２４−８の化合物  ９部
ポリカーボネート  （帝人化成社製：パンライトＫ−１３００）  １０部
テトラヒドロフラン  ７５部
【０４８６】
〔実施例９０〕
実施例２の電荷輸送層塗工液を下記組成のものに変えた以外は実施例２と同様にして本発明の電子写真感光体を作製した。
〔電荷輸送層塗工液〕
化合物ＮＯ．２４−１５の化合物  ２部
化合物ＮＯ．１−６の化合物  ８部
ポリカーボネート  （帝人化成社製：パンライトＬ−１２５０）  １０部
塩化メチレン  ８０部
【０４８７】
〔比較例９０〕
実施例９０の電荷輸送層塗工液において、化合物ＮＯ．２４−１５の化合物を添加しないこと以外は実施例９０と同様にして比較例の電子写真感光体を作製した。
【０４８８】
〔実施例９１〕
実施例３の電荷輸送層塗工液を下記組成のものに変えた以外は実施例３と同様にして本発明の電子写真感光体を作製した。
〔電荷輸送層塗工液〕
化合物ＮＯ．２４−１７の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０４８９】
〔比較例９１〕
実施例９１の電荷輸送層塗工液を下記組成のものに変えた以外は実施例９１と同様にして比較例の電子写真感光体を作製した。
〔電荷輸送層塗工液〕
化合物ＮＯ．２４−１７の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０４９０】
〔実施例９２〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２４−８の化合物  ８部
化合物ＮＯ．１−１の化合物  １０部
テトラヒドロフラン  ２００部
【０４９１】
〔比較例９２〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２４−８の化合物  １８部
テトラヒドロフラン  ２００部
【０４９２】
以上の実施例８９〜９２および比較例の８９〜９２の各感光体を前出と同じ方法で感光体特性を測定した。試験結果を表２２８に示す。
【０４９３】
【表２２８】
2006221206.tif 000292
【実施例２５】
【０４９４】
次に電荷輸送材料として一般式（１）で示される化合物と一般式（２５）で示される化合物を併用した場合について、実施例９３から９６および比較例９３から９６により説明する。
【０４９５】
〔実施例９３〕
実施例１の電荷輸送層塗工液を下記組成のものに変えた以外は実施例１と同様にして本発明の電子写真感光体を作製した。
〔電荷輸送層塗工液〕
化合物ＮＯ．２５−６の化合物  ３部
化合物ＮＯ．１−１の化合物  ６部
ポリカーボネート（帝人化成社製：パンライトＫ−１３００）  １０部
テトラヒドロフラン  ７５部
【０４９６】
〔比較例９３〕
実施例９３の電荷輸送層塗工液を下記組成のものに変えた以外は実施例９３と同様にして比較例の電子写真感光体を作製した。
〔電荷輸送層塗工液〕
化合物ＮＯ．２５−６の化合物  ９部
ポリカーボネート  （帝人化成社製：パンライトＫ−１３００）  １０部
テトラヒドロフラン  ７５部
【０４９７】
〔実施例９４〕
実施例２の電荷輸送層塗工液を下記組成のものに変えた以外は実施例２と同様にして本発明の電子写真感光体を作製した。
〔電荷輸送層塗工液〕
化合物ＮＯ．２５−２の化合物  ２部
化合物ＮＯ．１−６の化合物  ８部
ポリカーボネート  （帝人化成社製：パンライトＬ−１２５０）  １０部
塩化メチレン  ８０部
【０４９８】
〔比較例９４〕
実施例９４の電荷輸送層塗工液において、化合物ＮＯ．２５−２の化合物を添加しないこと以外は実施例９４と同様にして比較例の電子写真感光体を作製した。
【０４９９】
〔実施例９５〕
実施例３の電荷輸送層塗工液を下記組成のものに変えた以外は実施例３と同様にして本発明の電子写真感光体を作製した。
〔電荷輸送層塗工液〕
化合物ＮＯ．２５−１６の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０５００】
〔比較例９５〕
実施例９５の電荷輸送層塗工液を下記組成のものに変えた以外は実施例９５と同様にして比較例の電子写真感光体を作製した。
〔電荷輸送層塗工液〕
化合物ＮＯ．２５−１６の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０５０１】
〔実施例９６〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２５−６の化合物  ８部
化合物ＮＯ．１−１の化合物  １０部
テトラヒドロフラン  ２００部
【０５０２】
〔比較例９６〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２５−６の化合物  １８部
テトラヒドロフラン  ２００部
【０５０３】
以上の実施例９３〜９６および比較例の９３〜９６の各感光体を前出と同じ方法で感光体特性を測定した。試験結果を表２２９に示す。
【０５０４】
【表２２９】
2006221206.tif 000293
【実施例２６】
【０５０５】
次に電荷輸送材料として一般式（１）で示される化合物と一般式（２６）で示される化合物を併用した場合について、実施例９７から１００および比較例９７から１００により説明する。
【０５０６】
〔実施例９７〕
実施例１の電荷輸送層塗工液を下記組成のものに変えた以外は実施例１と同様にして本発明の電子写真感光体を作製した。
〔電荷輸送層塗工液〕
化合物ＮＯ．２６−６の化合物  ３部
化合物ＮＯ．１−１の化合物  ６部
ポリカーボネート（帝人化成社製：パンライトＫ−１３００）  １０部
テトラヒドロフラン  ７５部
【０５０７】
〔比較例９７〕
実施例９７の電荷輸送層塗工液を下記組成のものに変えた以外は実施例９７と同様にして比較例の電子写真感光体を作製した。
〔電荷輸送層塗工液〕
化合物ＮＯ．２６−６の化合物  ９部
ポリカーボネート  （帝人化成社製：パンライトＫ−１３００）  １０部
テトラヒドロフラン  ７５部
【０５０８】
〔実施例９８〕
実施例２の電荷輸送層塗工液を下記組成のものに変えた以外は実施例２と同様にして本発明の電子写真感光体を作製した。
〔電荷輸送層塗工液〕
化合物ＮＯ．２６−１５の化合物  ２部
化合物ＮＯ．１−６の化合物  ８部
ポリカーボネート  （帝人化成社製：パンライトＬ−１２５０）  １０部
塩化メチレン  ８０部
【０５０９】
〔比較例９８〕
実施例９８の電荷輸送層塗工液において、化合物ＮＯ．２６−１５の化合物を添加しないこと以外は実施例９８と同様にして比較例の電子写真感光体を作製した。
【０５１０】
〔実施例９９〕
実施例３の電荷輸送層塗工液を下記組成のものに変えた以外は実施例３と同様にして本発明の電子写真感光体を作製した。
〔電荷輸送層塗工液〕
化合物ＮＯ．２６−２１の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０５１１】
〔比較例９９〕
実施例９９の電荷輸送層塗工液を下記組成のものに変えた以外は実施例９９と同様にして比較例の電子写真感光体を作製した。
〔電荷輸送層塗工液〕
化合物ＮＯ．２６−２１の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０５１２】
〔実施例１００〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２６−６の化合物  ８部
化合物ＮＯ．１−１の化合物  １０部
テトラヒドロフラン  ２００部
【０５１３】
〔比較例１００〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２６−６の化合物  １８部
テトラヒドロフラン  ２００部
【０５１４】
以上の実施例９７〜１００および比較例の９７〜１００の各感光体を前出と同じ方法で感光体特性を測定した。試験結果を表２３０に示す。
【０５１５】
【表２３０】
2006221206.tif 000294
【実施例２７】
【０５１６】
次に電荷輸送材料として一般式（１）で示される化合物と一般式（２７）で示される化合物を併用した場合について、実施例１０１から１０４および比較例１０１から１０４により説明する。
【０５１７】
〔実施例１０１〕
実施例１の電荷輸送層塗工液を下記組成のものに変えた以外は実施例１と同様にして本発明の電子写真感光体を作製した。
〔電荷輸送層塗工液〕
化合物ＮＯ．２７−７０の化合物  ３部
化合物ＮＯ．１−１の化合物  ６部
ポリカーボネート（帝人化成社製：パンライトＫ−１３００）  １０部
テトラヒドロフラン  ７５部
【０５１８】
〔比較例１０１〕
実施例１０１の電荷輸送層塗工液を下記組成のものに変えた以外は実施例１０１と同様にして比較例の電子写真感光体を作製した。
〔電荷輸送層塗工液〕
化合物ＮＯ．２７−７０の化合物  ９部
ポリカーボネート  （帝人化成社製：パンライトＫ−１３００）  １０部
テトラヒドロフラン  ７５部
【０５１９】
〔実施例１０２〕
実施例２の電荷輸送層塗工液を下記組成のものに変えた以外は実施例２と同様にして本発明の電子写真感光体を作製した。
〔電荷輸送層塗工液〕
化合物ＮＯ．２７−９２の化合物  ２部
化合物ＮＯ．１−６の化合物  ８部
ポリカーボネート  （帝人化成社製：パンライトＬ−１２５０）  １０部
塩化メチレン  ８０部
【０５２０】
〔比較例１０２〕
実施例１０２の電荷輸送層塗工液において、化合物ＮＯ．２７−９２の化合物を添加しないこと以外は実施例１０２と同様にして比較例の電子写真感光体を作製した。
【０５２１】
〔実施例１０３〕
実施例３の電荷輸送層塗工液を下記組成のものに変えた以外は実施例３と同様にして本発明の電子写真感光体を作製した。
〔電荷輸送層塗工液〕
化合物ＮＯ．２７−１９２の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０５２２】
〔比較例１０３〕
実施例１０３の電荷輸送層塗工液を下記組成のものに変えた以外は実施例１０３と同様にして比較例の電子写真感光体を作製した。
〔電荷輸送層塗工液〕
化合物ＮＯ．２７−１９２の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０５２３】
〔実施例１０４〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２７−７０の化合物  ８部
化合物ＮＯ．１−１の化合物  １０部
テトラヒドロフラン  ２００部
【０５２４】
〔比較例１０４〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２７−７０の化合物  １８部
テトラヒドロフラン  ２００部
【０５２５】
以上の実施例１０１〜１０４および比較例の１０１〜１０４の各感光体を前出と同じ方法で感光体特性を測定した。試験結果を表２３１に示す。
【０５２６】
【表２３１】
2006221206.tif 000295
【実施例２８】
【０５２７】
次に電荷輸送材料として一般式（１）で示される化合物と一般式（２８）で示される化合物を併用した場合について、実施例１０５から１０８および比較例１０５から１０８により説明する。
【０５２８】
〔実施例１０５〕
実施例１の電荷輸送層塗工液を下記組成のものに変えた以外は実施例１と同様にして本発明の電子写真感光体を作製した。
〔電荷輸送層塗工液〕
化合物ＮＯ．２８−１の化合物  ３部
化合物ＮＯ．１−１の化合物  ６部
ポリカーボネート（帝人化成社製：パンライトＫ−１３００）  １０部
テトラヒドロフラン  ７５部
【０５２９】
〔比較例１０５〕
実施例１０５の電荷輸送層塗工液を下記組成のものに変えた以外は実施例１０５と同様にして比較例の電子写真感光体を作製した。
〔電荷輸送層塗工液〕
化合物ＮＯ．２８−１の化合物  ９部
ポリカーボネート  （帝人化成社製：パンライトＫ−１３００）  １０部
テトラヒドロフラン  ７５部
【０５３０】
〔実施例１０６〕
実施例２の電荷輸送層塗工液を下記組成のものに変えた以外は実施例２と同様にして本発明の電子写真感光体を作製した。
〔電荷輸送層塗工液〕
化合物ＮＯ．２８−５の化合物  ２部
化合物ＮＯ．１−６の化合物  ８部
ポリカーボネート  （帝人化成社製：パンライトＬ−１２５０）  １０部
塩化メチレン  ８０部
【０５３１】
〔比較例１０６〕
実施例１０６の電荷輸送層塗工液において、化合物ＮＯ．２８−５の化合物を添加しないこと以外は実施例１０６と同様にして比較例の電子写真感光体を作製した。
【０５３２】
〔実施例１０７〕
実施例３の電荷輸送層塗工液を下記組成のものに変えた以外は実施例３と同様にして本発明の電子写真感光体を作製した。
〔電荷輸送層塗工液〕
化合物ＮＯ．２８−３０の化合物  ４部
化合物ＮＯ．１−８の化合物  ４部
ポリカーボネート樹脂  （三菱瓦斯化学社製：ユーピロン  Ｚ−３００）  １０部
塩化メチレン  ５０部
１，２−ジクロロエタン  ３５部
【０５３３】
〔比較例１０７〕
実施例１０７の電荷輸送層塗工液を下記組成のものに変えた以外は実施例１０７と同様にして比較例の電子写真感光体を作製した。
〔電荷輸送層塗工液〕
化合物ＮＯ．２８−３０の化合物  ９部
ポリカーボネート樹脂  （三菱瓦斯化学社製：ユーピロン  Ｚ−３００）  １０部
塩化メチレン  ５０部
１，２−ジクロロエタン  ３５部
【０５３４】
〔実施例１０８〕
アルミニウムシリンダー上に下記組成の感光層塗工液を塗布・乾燥し、厚さ２３μの単層感光層を形成し、本発明の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２８−１の化合物  ８部
化合物ＮＯ．１−１の化合物  １０部
テトラヒドロフラン  ２００部
【０５３５】
〔比較例１０８〕
アルミニウムシリンダー上に下記組成の感光層塗工液を塗布・乾燥し、厚さ２３μの単層感光層を形成し、比較例の電子写真感光体を作製した。
〔感光層塗工液〕
実施例４と同じ電荷発生材料  ３部
ポリカーボネート  （帝人化成社製：パンライトＫ−１３００）  ２１部
化合物ＮＯ．２８−１の化合物  １８部
テトラヒドロフラン  ２００部
【０５３６】
以上の実施例１０５〜１０８および比較例の１０５〜１０８の各感光体を前出と同じ方法で感光体特性を測定した。試験結果を表２３２に示す。
【０５３７】
【表２３２】
2006221206.tif 000296
【０５３８】
〔比較例１０９〕
実施例１の電荷輸送層に用いた化合物ＮＯ．２−５の化合物を下記化合物に変えた以外は実施例１と同様にして比較例の電子写真感光体を作製した。
【０５３９】
【化６４】
2006221206.tif 000297
【０５４０】
〔比較例１１０〕
実施例３の電荷輸送層に用いた化合物ＮＯ．２−３２の化合物を下記化合物に変えた以外は実施例３と同様にして比較例の電子写真感光体を作製した。
【０５４１】
【化６５】
2006221206.tif 000298
【０５４２】
上記比較例１０９〜１１０の試験結果を表２３３に示す。
【０５４３】
【表２３３】
2006221206.tif 000299
【図面の簡単な説明】
【０５４４】
【図１】単層感光体の断面図である。
【図２】積層感光体の構成例を示す断面図である。
【図３】積層感光体の構成例を示す断面図である。
【符号の説明】
【０５４５】
１１    導電性支持体
１５    単層感光層
１７    電荷発生層
１９    電荷輸送層
【図１】
2006221206.tif 000395
【図２】
2006221206.tif 000396
【図３】
2006221206.tif 000397